(57)【要約】  下記一般式１により表される色素と、媒体と、を含む分散物、その応用及び化合物。一般式１中、Ｌ１は５個又は７個のメチン基からなるメチン鎖を表し、メチン鎖の中央のメチン基に下記式Ａにより表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。式Ａ中、ＳＡは単結合、アルキレン基、アルケニレン基、アルキニレン基等を表し、ＴＡは、水素原子、ハロゲン原子、アルキル基、アリール基等を表し、＊はメチン鎖の中央のメチン基との結合部位を表す。2019160156.tif 000049
2019160156.tif 000002
【特許請求の範囲】
【請求項１】
下記一般式１で表される色素と、媒体と、を含む分散物。
【化１】
2019160156.tif 000041
一般式１中、Ｌ１は５個又は７個のメチン基からなるメチン鎖を表し、前記メチン鎖の中央のメチン基に下記式Ａで表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。
【化２】
2019160156.tif 000042
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【請求項２】
前記媒体が液体である請求項１に記載の分散物。
【請求項３】
前記媒体が水を含む液体である請求項１又は請求項２に記載の分散物。
【請求項４】
前記媒体が、水及び１０１．３２５ｋＰａ下における沸点が１００℃以上の有機溶剤を含む請求項１〜請求項３のいずれか１項に記載の分散物。
【請求項５】
インク組成物である請求項１〜請求項４のいずれか１項に記載の分散物。
【請求項６】
インクジェット記録用インク組成物である請求項１〜請求項５のいずれか１項に記載の分散物。
【請求項７】
基材に、請求項５又は請求項６に記載の分散物を付与する工程を含むインクジェット記録方法。
【請求項８】
基材と、基材上に配置された請求項５又は請求項６に記載の分散物の乾燥物である近赤外線吸収画像と、を有する記録物。
【請求項９】
基材と、
前記基材上に配置された近赤外線吸収画像と、を有し、
前記近赤外線吸収画像が、下記一般式１で表される色素を含み、
前記近赤外線吸収画像の極大吸収波長が７００ｎｍ〜１，２００ｎｍの範囲にある記録物。
【化３】
2019160156.tif 000043
一般式１中、Ｌ１は５個又は７個のメチン基からなるメチン鎖を表し、前記メチン鎖の中央のメチン基に下記式Ａにより表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。
【化４】
2019160156.tif 000044
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【請求項１０】
下記一般式１で表される化合物。
【化５】
2019160156.tif 000045
一般式１中、Ｌ１は５個又は７個のメチン基からなるメチン鎖を表し、前記メチン鎖の中央のメチン基に下記式Ａで表される置換基を有し、Ｒ１、Ｒ２、Ｒ３及びＲ４はそれぞれ独立に、水素原子、アルキル基、アリール基又は一価のヘテロ環基を表し、Ｘは、それぞれ独立に、酸素原子、硫黄原子又はセレン原子を表す。
【化６】
2019160156.tif 000046
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【請求項１１】
前記一般式１において、Ｒ１、Ｒ２、Ｒ３及びＲ４よりなる群から選ばれた少なくとも１つが水素原子である、請求項１０に記載の化合物。
【請求項１２】
前記一般式１により表される化合物が、下記一般式２で表される化合物である請求項１０または請求項１１に記載の化合物。
【化７】
2019160156.tif 000047
一般式２中、Ｌ１は５個又は７個のメチン基からなるメチン鎖を表し、前記メチン鎖の中央のメチン基に下記式Ａにより表される置換基を有す。
Ｒ５、及び、Ｒ７はそれぞれ独立に、水素原子、アルキル基、アリール基又は一価のヘテロ環基を表し、Ｒ６、及び、Ｒ８はそれぞれ独立に、アルキル基、ハロゲン原子、アルケニル基、アリール基、一価のヘテロ環基、ニトロ基、シアノ基、−ＯＲＬ３、−Ｃ（＝Ｏ）ＲＬ３、−Ｃ（＝Ｏ）ＯＲＬ３、−ＯＣ（＝Ｏ）ＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＳＲＬ３、−Ｓ（＝Ｏ）２ＲＬ３、−Ｓ（＝Ｏ）２ＯＲＬ３、−ＮＨＳ（＝Ｏ）２ＲＬ３、又は、−Ｓ（＝Ｏ）２Ｎ（ＲＬ３）２を表し、ＲＬ３はそれぞれ独立に、水素原子、アルキル基、アルケニル基、アリール基又は一価のヘテロ環基を表し、ｎはそれぞれ独立に、１〜５の整数を表し、Ｘはそれぞれ独立に、酸素原子、硫黄原子又はセレン原子を表す。
【化８】
2019160156.tif 000048
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【請求項１３】
前記一般式２において、Ｒ５、Ｒ６、Ｒ７及びＲ８よりなる群から選ばれた少なくとも１つが水素結合性基を含む、請求項１２に記載の化合物。
【発明の詳細な説明】
【技術分野】
【０００１】
本開示は、分散物、インクジェット記録方法、記録物及び化合物に関する。
【背景技術】
【０００２】
一般に、株券、債券、小切手、商品券、宝くじ、定期券等の証券類に記載される情報を光学的に読み取る手段として、バーコード、又は、光学式文字読取装置（ＯＣＲ）を用いた読み取りが可能なコードパターンが設けられることが多い。また、光学的読み取りを利用したコードパターンとして、バーコードが主に物流管理システム等で広く利用されている。更に、近年では、より膨大なデータ容量、高密度印字を可能とするコードパターンとして、データコード、ベリコード、コードワン、マキシコード、二次元バーコード（ＱＲコ−ド（登録商標））といった２次元コードも普及しつつある。また、コードパターンとして、ドットパターンを用いた方法も知られている。
上述したコードパターンとしては、可視のコードパターンが一般的であり、印刷物のデザイン上の制約及び印字領域の確保といった種々の制約を印刷物にもたらす場合がある。このため、可視のコードパターンがもたらす制約を排除する要求が強まってきている。更に、証券類の偽造防止目的のためにも、可視光領域に吸収帯を持たないインキを印刷することにより、コードパターンを透明化する試みがなされている。コードパターンの透明化により、印刷物のデザインの自由化、コードパターン印字のための印刷領域確保からの解放、コードパターンの目視による判定及び識別が困難となるといった利点がある。
この様な透明化（不可視化）の試みの１つとして、可視光線領域外の赤外線を主に吸収するインキを用いて、赤外線吸収パターンを形成することが知られている（特開２００８−１４４００４号公報参照）。
赤外線吸収パターンの形成に用いられるインクに用いる色素としては、近赤外線領域に吸収を有するオキソノール化合物が着目されており、オキソノール化合物を含む分散物及び分散物の応用態様であるインクジェット記録用として好適なインク組成物（特開２０１３−１５９７６５号公報参照）、或いは、オキソノール化合物を含む光情報記録媒体（特開２００２−２４０４３３号公報参照）等が提案されている。
【発明の概要】
【発明が解決しようとする課題】
【０００３】
本発明者らの検討によれば、特開２００８−１４４００４号公報に記載のインクジェット記録用インクは、製造時の分散が容易に行えない場合があるため、界面活性剤等の分散剤を使用した上で、比較的長時間（例えば、３時間など）の分散が必要とされる場合があることが判明した。
また、特開２０１３−１５９７６５号公報に記載のインクジェット記録用インク及び特開２００２−２４０４３３号公報に記載のオキソノール化合物を用いたインクジェット記録用インクは、形成された近赤外線吸収性の画像の不可視性が十分ではなく、さらに、水系の媒体を用いた場合の分散性になお改良の余地がある。【０００４】
本発明の一実施形態が解決しようとする課題は、媒体中における色素の分散性が良好であり、且つ、分散物が赤外線吸収性を有するか、または分散物の乾燥物としての赤外線吸収画像を形成しうる分散物を提供することである。
本発明の別の実施形態が解決しようとする課題は、色素の分散性が良好な分散物を用いたインクジェット記録方法、及び、色素の分散性が良好な分散物の乾燥物である不可視性に優れる近赤外線吸収画像を有する記録物を提供することである。
本発明の別の実施形態が解決しようとする課題は、近赤外線吸収能を有する新規な化合物を提供することである。
【課題を解決するための手段】
【０００５】
上記課題を解決するための手段には、以下の態様が含まれる。【０００６】
＜１＞  下記一般式１で表される色素と、媒体と、を含む分散物。
【化１】
2019160156.tif 000003
一般式１中、Ｌ１は５個又は７個のメチン基からなるメチン鎖を表し、上記メチン鎖の中央のメチン基に下記式Ａで表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。【０００７】
【化２】
2019160156.tif 000004
【０００８】
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は上記メチン鎖の中央のメチン基との結合部位を表す。
＜２＞  媒体が液体である＜１＞に記載の分散物。
＜３＞  媒体が水を含む液体である＜１＞又は＜２＞に記載の分散物。
＜４＞  媒体が、水及び１０１．３２５ｋＰａ下における沸点が１００℃以上の有機溶剤を含む＜１＞〜＜３＞のいずれか１つに記載の分散物。【０００９】
＜５＞  インク組成物である＜１＞〜＜４＞のいずれか１つに記載の分散物。
＜６＞  インクジェット記録用インク組成物である＜１＞〜＜５＞のいずれか１つに記載の分散物。【００１０】
＜７＞  基材に、＜５＞又は＜６＞に記載の分散物を付与する工程を含むインクジェット記録方法。【００１１】
＜８＞  基材と、基材上に配置された＜５＞又は＜６＞に記載の分散物の乾燥物である近赤外線吸収画像と、を有する記録物。
＜９＞  基材と、基材上に配置された近赤外線吸収画像と、を有し、近赤外線吸収画像が、下記一般式１で表される色素を含み、近赤外線吸収画像の極大吸収波長が７００ｎｍ〜１，２００ｎｍの範囲にある記録物。【００１２】
【化３】
2019160156.tif 000005
【００１３】
一般式１中、Ｌ１は５個又は７個のメチン基からなるメチン鎖を表し、上記メチン鎖の中央のメチン基に下記式Ａにより表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。【００１４】
【化４】
2019160156.tif 000006
【００１５】
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は上記メチン鎖の中央のメチン基との結合部位を表す。【００１６】
＜１０＞  下記一般式１で表される化合物。【００１７】
【化５】
2019160156.tif 000007
【００１８】
一般式１中、Ｌ１は５個又は７個のメチン基からなるメチン鎖を表し、上記メチン鎖の中央のメチン基に下記式Ａで表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。【００１９】
【化６】
2019160156.tif 000008
【００２０】
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は上記メチン鎖の中央のメチン基との結合部位を表す。【００２１】
＜１１＞  一般式１において、Ｒ１、Ｒ２、Ｒ３及びＲ４よりなる群から選ばれた少なくとも１つが水素原子である＜１０＞に記載の化合物。
＜１２＞  一般式１により表される化合物が、下記一般式２で表される化合物である＜１０＞又は＜１１＞に記載の化合物。
【化７】
2019160156.tif 000009
【００２２】
一般式２中、Ｌ１は５個又は７個のメチン基からなるメチン鎖を表し、上記メチン鎖の中央のメチン基に下記式Ａにより表される置換基を有す。
Ｒ５、及び、Ｒ７はそれぞれ独立に、水素原子、アルキル基、アリール基又は一価のヘテロ環基を表し、Ｒ６、及び、Ｒ８はそれぞれ独立に、アルキル基、ハロゲン原子、アルケニル基、アリール基、一価のヘテロ環基、ニトロ基、シアノ基、−ＯＲＬ３、−Ｃ（＝Ｏ）ＲＬ３、−Ｃ（＝Ｏ）ＯＲＬ３、−ＯＣ（＝Ｏ）ＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＳＲＬ３、−Ｓ（＝Ｏ）２ＲＬ３、−Ｓ（＝Ｏ）２ＯＲＬ３、−ＮＨＳ（＝Ｏ）２ＲＬ３、又は、−Ｓ（＝Ｏ）２Ｎ（ＲＬ３）２を表し、ＲＬ３はそれぞれ独立に、水素原子、アルキル基、アルケニル基、アリール基又は一価のヘテロ環基を表し、ｎはそれぞれ独立に、１〜５の整数を表し、Ｘはそれぞれ独立に、酸素原子、硫黄原子又はセレン原子を表す。【００２３】
【化８】
2019160156.tif 000010
【００２４】
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は上記メチン鎖の中央のメチン基との結合部位を表す。
＜１３＞一般式２において、Ｒ５、Ｒ６、Ｒ７及びＲ８よりなる群から選ばれた少なくとも１つが水素結合性基を含む＜１２＞に記載の化合物。
【発明の効果】
【００２５】
本発明の一実施形態によれば、媒体中における色素の分散性が良好であり、且つ、分散物が赤外線吸収性を有するか、または分散物の乾燥物としての赤外線吸収画像を形成しうる分散物を提供することができる。
本発明の別の実施形態によれば、色素の分散性が良好な分散物を用いたインクジェット記録方法、及び、色素の分散性が良好な分散物の乾燥物である不可視性に優れる近赤外線吸収画像を有する記録物を提供することができる。
本発明の別の実施形態によれば、近赤外線吸収能を有する新規な化合物を提供することができる。
【発明を実施するための形態】
【００２６】
以下、本開示の内容について説明する。
以下に記載する構成要件の説明は、本開示の代表的な実施態様に基づいてなされることがあるが、本開示は以下の実施態様に限定されない。
本開示において「〜」を用いて記載した数値範囲は、「〜」の前後の数値を下限値及び上限値として含む数値範囲を表す。
本開示において組成物中の各成分の量は、組成物中に各成分に該当する物質が複数存在する場合、特に断らない限り、組成物中に存在する当該複数の物質の合計量を意味する。
本開示中に段階的に記載されている数値範囲において、ある数値範囲で記載された上限値又は下限値は、他の段階的な記載の数値範囲の上限値又は下限値に置き換えてもよい。また、本開示中に記載されている数値範囲において、ある数値範囲で記載された上限値又は下限値は、実施例に示されている値に置き換えてもよい。
また、本開示において、好ましい態様の組み合わせは、より好ましい態様である。
本開示における基（原子団）の表記において、特に断りのない限りは、無置換のもの、置換基を有するものをも包含する意味で用いられる。例えば、「アルキル基」とは、置換基を有さないアルキル基（無置換アルキル基）と、置換基を有するアルキル基（置換アルキル基）との双方を包含する意味で用いられる。その他の置換基についても同様である。
本開示における化学構造式は、水素原子を省略した簡略構造式で記載する場合がある。
なお、本開示において、“（メタ）アクリレート”はアクリレート及びメタクリレートの少なくともいずれかを表し、“（メタ）アクリル”はアクリル及びメタクリルの少なくともいずれかを表し、“（メタ）アクリロイル”はアクリロイル及びメタクリロイルの少なくともいずれかを表す。
本開示において、メチル基をＭｅと、エチル基をＥｔと、フェニル基をＰｈと、それぞれ略称することがある。
本開示において「工程」との語は、独立した工程だけでなく、他の工程と明確に区別できない場合であっても工程の所期の目的が達成されれば、本用語に含まれる。
また、本開示において、２以上の好ましい態様の組み合わせは、より好ましい態様である。
本開示における「分散物」の用語は、色素が媒体中に分散状態で含まれている分散組成物を指す。なお、色素の一部は媒体に溶解した状態で存在する場合があるが、分散状態の色素と溶解した状態の色素の両方を含む場合も、本開示における「分散物」の用語に包含される。
【００２７】
＜分散物＞
本開示の分散物（以下、単に分散物と称することがある）は、下記一般式１で表される色素（以下、特定色素と称することがある）と、媒体と、を含む。
詳細には、本開示の分散物は、特定色素が媒体中に分散された状態で含まれる。
【００２８】
【化９】
2019160156.tif 000011
【００２９】
一般式１中、Ｌ１は５個又は７個のメチン基からなるメチン鎖を表し、上記メチン鎖の中央のメチン基に下記式Ａにより表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。
【００３０】
【化１０】
2019160156.tif 000012
【００３１】
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【００３２】
本開示の分散物は、特定色素の媒体中での分散性に優れる。作用効果は明確ではないが、以下のように考えている。
特定色素は、対カチオンとして原子半径の小さなリチウムイオンを含む。このため、特定色素の構造において、バルビツール酸の酸素部位に電子が局在化し易くなる。酸素部位に局在化した電子は、近傍に存在する複数の特定色素の分子間同士の水素結合の形成を阻害し、その結果、特定色素間の水素結合に起因する凝集が生じ難く、且つ、色素単独においても水素結合が生じ難い。このため、特定色素と特定色素の周辺に存在する媒体との親和性が向上する。その結果、特定色素の媒体によるぬれが進行しやすくなり、媒体中における特定色素の分散性が向上すると考えられる。
なお、本開示の分散物は近赤外線領域に吸収性を有することがある。また、本開示の分散物の乾燥物である上記特定色素を含有する画像は、近赤外線領域に吸収を有し、可視光領域における吸収が低いために、不可視性が良好な画像である。
本開示において「近赤外線」とは、７００ｎｍ〜１，２００ｎｍの波長域の光を指す。
なお、本開示は、上記推定機構に何ら制限されない。
【００３３】
以下、本開示の分散物に含まれる各成分について説明する。
〔一般式１で表される色素〕
本開示の分散物は、上記一般式１で表される色素（特定色素）を含む。
一般式１中、Ｘはそれぞれ独立に、酸素原子（Ｏ原子）、硫黄原子（Ｓ原子）又はセレン原子（Ｓｅ原子）を表し、Ｏ原子又はＳ原子であることが好ましく、Ｏ原子であることがより好ましい。
【００３４】
特定色素は、対カチオンとしてリチウムイオン（Ｌｉ＋）を有する。
Ｌｉ＋は対カチオンであって、Ｌｉ＋が存在することにより特定色素全体が電気的に中性となる。
また、既述のように、リチウムイオンの如き原子半径の小さな対イオンを含むことで、一般式１で表される構造において、バルビツール酸の酸素部位に電子が局在化し、媒体との親和性向上に寄与する。
さらに、後述するように、Ｌ１が５個又は７個のメチン基からなるメチン鎖を表すこと、及び、上記メチン鎖の中央のメチン基が上記式Ａにより表される置換基を有することにより、特定色素を含む本開示の分散物の乾燥物である近赤外吸収画像は良好な不可視性を示すと考えられる。
【００３５】
〔Ｌ１〕
一般式１におけるＬ１は、５個又は７個のメチン基からなるメチン鎖を表し、上記メチン鎖の中央のメチン基に以下に詳述する式Ａにより表される置換基を有する。
メチン鎖の中央のメチン基に式Ａにより表される置換基を有することで、特定色素の媒体中における分散性及び特定色素の会合安定性が良好となる。
Ｌ１は５個又は７個のメチン基からなるメチン鎖を表し、５個のメチン基からなるメチン鎖を表すことが好ましい。
メチン鎖の中央のメチン基以外のメチン基は、置換されていてもよく、置換されていなくてもよい。なかでも、メチン鎖の中央のメチン基以外のメチン基は、置換されていないことが好ましい。
メチン鎖は任意の位置で架橋構造を有していてもよい。例えば、メチン基の両隣の炭素が架橋されて環構造を形成していてもよい。環構造を導入することにより、特定色素の吸収波長、本開示の分散物を用いて得られる近赤外線吸収画像の耐光性等を制御することができるため、環構造については、分散物の使用目的に応じて適宜決定すればよい。
メチン鎖が有し得る環構造としては、特に限定されない。なかでも、環構造としては、脂肪族環が好ましく、５員環又は６員環の脂肪族環が好ましい。
具体的には、Ｌ１は下記式Ｌ１−１、Ｌ１−２、Ｌ２−１又はＬ２−２により表される基であることが好ましく、下記式Ｌ１−１又は式Ｌ１−２により表される基であることがより好ましい。
【００３６】
【化１１】
2019160156.tif 000013
【００３７】
式Ｌ１−１、式Ｌ１−２、式Ｌ２−１、及び、式Ｌ２−２中、Ａは式Ａにより表される置換基を表し、波線部は、それぞれ独立に、一般式１中のＬ１以外の構造との結合位置を表す。
ＹＬは脂肪族環、又は、ヘテロ環を形成する非金属原子群を表し、脂肪族環を形成する非金属原子群を表すことが好ましい。ＹＬとしては、アルキレン基が好ましく、アルキレン基としては、例えば、−ＣＨ２ＣＨ２−、−ＣＨ２Ｃ（Ｚ）２−ＣＨ２−などが挙げられる。なお、Ｚについては後述する。
上記脂肪族環としては、５員環又は６員環の炭化水素環が好ましい。
上記式Ｌ２−１又はＬ２−２により表される基としては、下記式Ｌ３−１〜式Ｌ３−４により表される基が好ましい。
【００３８】
【化１２】
2019160156.tif 000014
【００３９】
上記式Ｌ３−１〜式Ｌ３−４中、Ａは式Ａにより表される置換基を表し、波線部は、それぞれ独立に、一般式１中のＬ１以外の構造との結合位置をそれぞれ表す。
Ｚは水素原子又はアルキル基を表し、水素原子又は炭素数１〜８のアルキル基が好ましく、水素原子又はメチル基がより好ましい。２つのＺは互いに結合して環構造を形成してもよい。
【００４０】
−式Ａにより表される置換基−
式Ａ中、ＳＡは単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、得られる近赤外線吸収画像の不可視性向上の観点から、単結合、アルキレン基、アルケニレン基又はアルキニレン基であることが好ましく、単結合であることがより好ましい。
上記アルキレン基は、炭素数１〜１０のアルキレン基が好ましく、炭素数１〜４のアルキレン基がより好ましく、メチレン基又はエチレン基が更に好ましい。
上記アルケニレン基は、炭素数２〜１０のアルケニレン基が好ましく、炭素数２〜４のアルケニレン基がより好ましく、炭素数２又は３のアルケニレン基が更に好ましい。
上記アルキニレン基は、炭素数２〜１０のアルキニレン基が好ましく、炭素数２〜４のアルキニレン基がより好ましく、炭素数２又は３のアルキニレン基が更に好ましい。
上記アルキレン基、アルケニレン基、及び、アルキニレン基は、直鎖状であっても分岐構造を有していてもよく、それぞれの基に含まれる炭素原子の一部又は全部が環状構造を形成していてもよい。上記内容は、本開示におけるアルキレン基、アルケニレン基、及び、アルキニレン基の記載において、特別の記載がない限り、同様である。
上記−Ｃ（＝Ｏ）Ｏ−は、炭素原子がＬ１との結合側であり、かつ、酸素原子がＴＡとの結合側であってもよいし、その逆であってもよい。
上記−Ｃ（＝Ｏ）ＮＲＬ１−は、炭素原子がＬ１との結合側であり、かつ、窒素原子がＴＡとの結合側であってもよいし、その逆であってもよい。
【００４１】
上記ＲＬ１は、水素原子、ハロゲン原子、アルキル基、アリール基又は一価のヘテロ環基を表し、水素原子、アルキル基又はアリール基が好ましく、水素原子がより好ましい。
上記アルキル基としては、炭素数１〜１０のアルキル基が好ましく、炭素数１〜４のアルキル基がより好ましく、炭素数１又は２のアルキル基が更に好ましい。
上記アルキル基は、直鎖状であっても分岐構造を有していてもよく、アルキル基に含まれる炭素原子の一部又は全部が環状構造を形成していてもよい。上記内容は、本開示におけるアルキル基の記載において、特別の記載がない限り、同様である。
上記アリール基としては、炭素数６〜２０のアリール基が好ましく、フェニル基又はナフチル基がより好ましい。
本開示において、一価のヘテロ環基とは、ヘテロ環式化合物から１つの水素原子を除いた基をいい、二価のヘテロ環基とは、ヘテロ環式化合物から２つの水素原子を除いた基をいう。
上記一価のヘテロ環基におけるヘテロ環は、５員環又は６員環であることが好ましい。また、上記ヘテロ環は、脂肪族環、芳香族環又は他のヘテロ環と縮合環を形成していてもよい。
上記ヘテロ環におけるヘテロ原子としては、Ｎ原子、Ｏ原子、及びＳ原子が挙げられ、Ｎ原子が好ましい。
上記ヘテロ環としては、ピリジン環、ピペリジン環、フラン環、フルフラン環、チオフェン環、ピロール環、キノリン環、モルホリン環、インドール環、イミダゾール環、ピラゾール環、カルバゾール環、フェノチアジン環、フェノキサジン環、インドリン環、ピロリドン環、チアゾール環、ピラジン環、チアジアジン環、ベンゾキノリン環及びチアジアゾール環が挙げられる。
【００４２】
ＲＬ２は、アルキレン基、アリーレン基又は二価のヘテロ環基を表し、アルキレン基であることが好ましい。
上記アルキレン基は、炭素数１〜１０のアルキレン基が好ましく、炭素数１〜４のアルキレン基がより好ましく、炭素数１又は２のアルキレン基が更に好ましい。
上記アリーレン基は、炭素数６〜２０のアリーレン基が好ましく、フェニレン基又はナフチレン基がより好ましく、フェニレン基が更に好ましい。
上記二価のヘテロ環基としては、ＲＬ１における一価のヘテロ環基から更にもう一つ水素を除いた構造が好ましい。
【００４３】
式Ａ中、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、アリール基、一価のヘテロ環基又はトリアルキルシリル基が好ましい。ヘテロ環基としては、酸素原子または窒素原子を含むヘテロ環基が好ましい。ＴＡとしては、フェニル基、モルホニル基、及びピリジル基がさらに好ましい。
【００４４】
上記ハロゲン原子としては、フッ素原子（Ｆ原子）、塩素原子（Ｃｌ原子）、臭素原子（Ｂｒ原子）及びヨウ素原子（Ｉ原子）が挙げられ、Ｃｌ原子又はＢｒ原子が好ましく、Ｃｌ原子がより好ましい。
上記アルキル基としては、炭素数１〜１０のアルキル基が好ましく、炭素数１〜４のアルキル基がより好ましく、炭素数１又は２のアルキル基が更に好ましい。
ＴＡがアルキル基を表す場合、ＴＡはメチン鎖中の他の炭素原子と環構造を形成していてもよい。上記環構造としては、５員環又は６員環が好ましい。
ＴＡがアリール基を表す場合、アリール基としては、炭素数６〜２０のアリール基が好ましく、フェニル基又はナフチル基がより好ましく、フェニル基が更に好ましい。また、アリール基は、さらに置換基を有していてもよい。アリール基に導入可能な置換基としては、アルキル基、ハロゲン原子、アルケニル基、アリール基、一価のヘテロ環基、ニトロ基、シアノ基、−ＯＲＬ３、−Ｃ（＝Ｏ）ＲＬ３、−Ｃ（＝Ｏ）ＯＲＬ３、−ＯＣ（＝Ｏ）ＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＳＲＬ３、−Ｓ（＝Ｏ）２ＲＬ３、−Ｓ（＝Ｏ）２ＯＲＬ３、−ＮＨＳ（＝Ｏ）２ＲＬ３、又は、−Ｓ（＝Ｏ）２Ｎ（ＲＬ３）２等が挙げられ、アルキル基、アリール基、一価のヘテロ環基、ニトロ基、シアノ基、−ＯＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＮＨＣ（＝Ｏ）Ｎ（ＲＬ３）２が好ましい。
上記一価のヘテロ環基におけるヘテロ環は、５員環又は６員環であることが好ましい。また、上記ヘテロ環は、脂肪族環、芳香族環又は他のヘテロ環と縮合環を形成していてもよい。
上記ヘテロ環におけるヘテロ原子としては、Ｎ原子、Ｏ原子、及びＳ原子が挙げられ、Ｎ原子が好ましい。
上記ヘテロ環としては、ピリジン環、トリアジン環、ピペリジン環、フラン環、フルフラン環、メルドラム酸環、バルビツール酸環、スクシンイミド環、チオフェン環、ピロール環、キノリン環、モルホリン環、チオモルホリン環、インドール環、イミダゾール環、ピラゾール環、カルバゾール環、フェノチアジン環、フェノキサジン環、インドリン環、ピロリドン環、チアゾール環、ピラジン環、チアジアジン環、ベンゾキノリン環及びチアジアゾール環が挙げられる。
上記ヘテロ環は塩構造を形成していてもよい。例えば、ピリジン環はピリジニウム塩を形成していてもよく、ピリジニウムイオンとして存在してもよい。
上記アリール基又は一価のヘテロ環基は、置換基を有していてもよい。置換基としては、アルキル基、アルコキシ基、ハロゲン原子、アルケニル基、アルキニル基、アリール基、一価のヘテロ環基、ニトロ基、シアノ基、−ＯＲＴ、−Ｃ（＝Ｏ）ＲＴ、−Ｃ（＝Ｏ）ＯＲＴ、−ＯＣ（＝Ｏ）ＲＴ、−Ｎ（ＲＴ）２、−ＮＨＣ（＝Ｏ）ＲＴ、−Ｃ（＝Ｏ）Ｎ（ＲＴ）２、−ＮＨＣ（＝Ｏ）ＯＲＴ、−ＯＣ（＝Ｏ）Ｎ（ＲＴ）２、−ＮＨＣ（＝Ｏ）Ｎ（ＲＴ）２、−ＳＲＴ、−Ｓ（＝Ｏ）２ＲＴ、−Ｓ（＝Ｏ）２ＯＲＴ、−ＮＨＳ（＝Ｏ）２ＲＴ、又は、−Ｓ（＝Ｏ）２Ｎ（ＲＴ）２が挙げられる。
【００４５】
ＲＴはそれぞれ独立に、水素原子、アルキル基、アリール基又は一価のヘテロ環基を表し、水素原子、アルキル基、又は、アリール基が好ましい。
ＲＴにおけるアルキル基としては、炭素数１〜１２のアルキル基が好ましく、炭素数１〜６のアルキル基がより好ましく、メチル基又はエチル基が更に好ましい。
ＲＴにおけるアルコキシ基のアルキル基としては、炭素数１〜１２のアルキル基が好ましく、炭素数１〜６のアルキル基がより好ましく、メチル基又はエチル基が更に好ましい。
ＲＴにおけるアリール基としては、炭素数６〜２０のアリール基が好ましく、フェニル基又はナフチル基がより好ましく、フェニル基が更に好ましい。
ＲＴにおける一価のヘテロ環基におけるヘテロ環は、５員環又は６員環であることが好ましい。また、上記ヘテロ環は、脂肪族環、芳香族環又は他のヘテロ環と縮合環を形成していてもよい。
上記ヘテロ環におけるヘテロ原子としては、Ｎ原子、Ｏ原子、及びＳ原子が挙げられ、Ｎ原子が好ましい。
上記ヘテロ環としては、ピリジン環、ピペリジン環、ピペラジン環、ピロリジン環、フラン環、テトラヒドロフラン環、テトラヒドロピラン環、チオフェン環、ピロール環、キノリン環、モルホリン環、インドール環、イミダゾール環、ピラゾール環、カルバゾール環、フェノチアジン環、フェノキサジン環、インドリン環、ピロリドン環、チアゾール環、ピラジン環、チアジアジン環、ベンゾキノリン環及びチアジアゾール環が挙げられる。
上記一価のヘテロ環基は、更に置換基を有していてもよい。置換基としては、ＲＴにより表される基が挙げられ、好ましい態様も同様である。
【００４６】
上記アミノ基としては、アミノ基、又は置換アミノ基が含まれ、ジアリールアミノ基又は、ジヘテロアリールアミノ基が好ましい。
置換アミノ基における置換基としては、アルキル基、アリール基又は一価のヘテロ環基が挙げられる。上記アルキル基、アリール基又は一価のヘテロ環基は、ＴＡにおけるアルキル基、アリール基又は一価のヘテロ環基と同義であり、好ましい態様も同様である
上記トリアルキルシリル基としては、アルキル基の炭素数が１〜１０のトリアルキルシリル基が好ましく、アルキル基の炭素数が１〜４のトリアルキルシリル基がより好ましい。例えば、トリメチルシリル基、ジメチルブチルシリル基、トリエチルシリル基、トリイソプロピルシリル基等が好ましく挙げられる。
トリアルコキシシリル基としては、アルコキシ基の炭素数が１〜１０のトリアルコキシシリル基が好ましく、アルコキシ基の炭素数が１〜４のトリアルコキシシリル基がより好ましい。例えば、トリメトキシシリル基、トリエトキシシリル基等が好ましく挙げられる。
【００４７】
ＳＡが単結合又はアルキレン基を表し、かつ、ＴＡがアルキル基を表す場合は、ＳＡとＴＡに含まれる炭素数の総和は、得られる近赤外線吸収画像の不可視性の観点から、３以上であることが好ましく、４以上であることがより好ましく、５以上であることがさらに好ましい。
ＳＡが単結合又はアルキレン基を表し、かつ、ＴＡがアルキル基を表す場合に、炭素数の総和が３以上であれば、得られる近赤外線吸収画像の不可視性に優れる。
また、上記炭素数の総和は、分散性の観点から、２０以下であることが好ましく、１０以下であることがより好ましい。
なかでも、分散性の観点から、式Ａ中、末端のＴＡが窒素原子を含むヘテロ環、アリール基、及びハロゲン原子が好ましい。また、アルキル基、アリール基等がさらに置換基を有することで、分散性及び色素の吸収波長、なかでも極大吸収波長を好ましい範囲に調整し易い。
【００４８】
上記式Ａにより表される置換基の具体例としては、下記置換基Ａ−１〜Ａ−４８が挙げられる。ただし、本開示における置換基Ａは、これに限定されるものではない。下記置換基Ａ−１〜Ａ−４８中、ｉ−Ｃ１０はイソデシル基を表し、ｉ−Ｃ８はイソオクチル基を表し、＊は一般式１におけるＬ１との結合部位を示している。
下記置換基Ａ−１〜Ａ−４８のうち、分散性の観点から、Ａ−１、Ａ−２、Ａ−４、Ａ−６、Ａ−７、Ａ−８、Ａ−１２、Ａ−１３、Ａ−１４、Ａ−１５、Ａ−１６、Ａ−２０、Ａ−２６、Ａ−２８、Ａ−２９、Ａ−３０、Ａ−３１、Ａ−３２、Ａ−３４、Ａ−３９、Ａ−４１、Ａ−４２、Ａ−４３、Ａ−４４、Ａ−４５、Ａ−４７、又は、Ａ−４８が好ましく、Ａ−１、Ａ−４、Ａ−７、Ａ−８、Ａ−１３、Ａ−１４、Ａ−１５、Ａ−２６、Ａ−２８、Ａ−２９、Ａ−３０、Ａ−３１、Ａ−３２、Ａ−３４、Ａ−３９、又は、Ａ−４２がより好ましい。
また、特定色素の吸収波長がより長波長側となるという観点から、Ａ−１、Ａ−２、Ａ−４、Ａ−５、Ａ−６、Ａ−７、Ａ−８、Ａ−２０、Ａ−３４、Ａ−３９、Ａ−４１、Ａ−４２、Ａ−４５、又は、Ａ−４８が好ましく、Ａ−１、Ａ−２、Ａ−４、Ａ−８、Ａ−３９、又は、Ａ−４２がより好ましい。
【００４９】
【化１３】
2019160156.tif 000015
【００５０】
〔Ｒ１、Ｒ２、Ｒ３及びＲ４〕
一般式１中、Ｒ１、Ｒ２、Ｒ３及びＲ４はそれぞれ独立に、水素原子、アルキル基、アリール基又は一価のヘテロ環基を表し、得られる近赤外線吸収画像の不可視性の観点からは、水素原子又はアリール基が好ましく、水素原子又はフェニル基がより好ましい。
【００５１】
Ｒ１、Ｒ２、Ｒ３及びＲ４におけるアルキル基としては、炭素数１〜１０のアルキル基が好ましく、炭素数１〜４のアルキル基がより好ましく、メチル基又はエチル基が更に好ましい。
上記アルキル基は、置換基を有していることが好ましい。置換基としては、後述するアリール基における置換基の例から、アルキル基、ニトロ基及びシアノ基を除いた基が挙げられ、好ましい態様も同様である。
【００５２】
Ｒ１、Ｒ２、Ｒ３及びＲ４におけるアリール基としては、炭素数６〜２０のアリール基が好ましく、フェニル基又はナフチル基がより好ましく、フェニル基が更に好ましい。
上記アリール基は、無置換でもよいが、置換基を有していることが好ましい。置換基の導入位置としては、分散性及び会合安定性の観点から、一般式１における他の構造との結合部位に対して、メタ位、パラ位が好ましく、メタ位がより好ましい。なかでも、メタ位に極性基を有する態様がより好ましい。
アリール基に導入可能な置換基としては、アルキル基、ハロゲン原子、アルケニル基、アリール基、一価のヘテロ環基、ニトロ基、シアノ基、−ＯＲＬ３、−Ｃ（＝Ｏ）ＲＬ３、−Ｃ（＝Ｏ）ＯＲＬ３、−ＯＣ（＝Ｏ）ＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＳＲＬ３、−Ｓ（＝Ｏ）２ＲＬ３、−Ｓ（＝Ｏ）２ＯＲＬ３、−ＮＨＳ（＝Ｏ）２ＲＬ３、又は、−Ｓ（＝Ｏ）２Ｎ（ＲＬ３）２が挙げられる。
【００５３】
分散物における特定色素の分散性及び会合安定性をより向上させるという観点から、置換基としては、極性基が好ましい。極性基としては、上記例示した置換基のなかでも、ニトロ基、シアノ基、−ＯＲＬ３、−Ｃ（＝Ｏ）ＲＬ３、−Ｃ（＝Ｏ）ＯＲＬ３、−ＯＣ（＝Ｏ）ＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＳＲＬ３、−Ｓ（＝Ｏ）２ＲＬ３、−Ｓ（＝Ｏ）２ＯＲＬ３、−ＮＨＳ（＝Ｏ）２ＲＬ３、又は、−Ｓ（＝Ｏ）２Ｎ（ＲＬ３）２が好ましく挙げられ、なかでも、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＮＨＳ（＝Ｏ）２ＲＬ３、又は、−Ｓ（＝Ｏ）２Ｎ（ＲＬ３）２がより好ましい。
また、分散物をインク組成物に適用した場合、インク組成物の乾燥物である近赤外線吸収画像の耐光性及び耐湿熱性の観点から、置換基としては、水素結合性基が好ましい。水素結合性基としては、上記置換基の中でも、−ＯＨ、−Ｃ（＝Ｏ）ＯＨ、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＮＨＳ（＝Ｏ）２ＲＬ３、又は、−Ｓ（＝Ｏ）２Ｎ（ＲＬ３）２が好ましく挙げられ、−ＮＨＣ（＝Ｏ）ＯＲＬ３がより好ましい。
【００５４】
ＲＬ３はそれぞれ独立に、水素原子、アルキル基、アルケニル基、アリール基又は一価のヘテロ環基を表し、水素原子、アルキル基、又は、アリール基が好ましい。
ＲＬ３におけるアルキル基としては、炭素数１〜１０のアルキル基が好ましく、炭素数１〜４のアルキル基がより好ましく、メチル基又はエチル基が更に好ましい。
ＲＬ３におけるアルケニル基としては、炭素数２〜１０のアルケニル基が好ましく、炭素数２〜４のアルケニル基がより好ましく、炭素数２又は３のアルケニル基が更に好ましい。
ＲＬ３におけるアリール基としては、炭素数６〜２０のアリール基が好ましく、フェニル基又はナフチル基がより好ましく、フェニル基が更に好ましい。
ＲＬ３における一価のヘテロ環基におけるヘテロ環は、５員環又は６員環であることが好ましい。また、上記ヘテロ環は、脂肪族環、芳香族環又は他のヘテロ環と縮合環を形成していてもよい。
上記ヘテロ環におけるヘテロ原子としては、Ｎ原子、Ｏ原子、及びＳ原子が挙げられ、Ｎ原子が好ましい。
上記ヘテロ環としては、ピリジン環、ピペリジン環、フラン環、フルフラン環、チオフェン環、ピロール環、キノリン環、モルホリン環、インドール環、イミダゾール環、ピラゾール環、カルバゾール環、フェノチアジン環、フェノキサジン環、インドリン環、ピロリドン環、チアゾール環、ピラジン環、チアジアジン環、ベンゾキノリン環及びチアジアゾール環が挙げられる。
上記一価のヘテロ環基は、更に置換基を有していてもよい。置換基としては、ＲＬ３により表される基が挙げられ、好ましい態様も同様である。
【００５５】
Ｒ１、Ｒ２、Ｒ３及びＲ４における一価のヘテロ環基におけるヘテロ環は、５員環又は６員環であることが好ましい。また、上記ヘテロ環は、脂肪族環、芳香族環又は他のヘテロ環と縮合環を形成していてもよい。
上記ヘテロ環におけるヘテロ原子としては、Ｎ原子、Ｏ原子、及びＳ原子が挙げられ、Ｎ原子が好ましい。
上記ヘテロ環としては、ピリジン環、ピペリジン環、フラン環、フルフラン環、チオフェン環、ピロール環、キノリン環、モルホリン環、インドール環、イミダゾール環、ピラゾール環、カルバゾール環、フェノチアジン環、フェノキサジン環、インドリン環、ピロリドン環、チアゾール環、ピラジン環、チアジアジン環、ベンゾキノリン環及びチアジアゾール環が挙げられる。
上記一価のヘテロ環基は、置換基を有していることが好ましい。置換基としては、上記Ｒ１、Ｒ２、Ｒ３及びＲ４がアリール基である場合の置換基と同様の基が挙げられ、好ましい態様も同様である。
【００５６】
また、特定色素の分散性の観点から、Ｒ１、Ｒ２、Ｒ３及びＲ４よりなる群から選ばれた少なくとも１つが水素原子であることが好ましく、Ｒ１、Ｒ２、Ｒ３及びＲ４よりなる群から選ばれた少なくとも２つが水素原子であることがより好ましく、Ｒ１、Ｒ２、Ｒ３及びＲ４よりなる群から選ばれた２つが水素原子であることが更に好ましい。
Ｒ１、Ｒ２、Ｒ３及びＲ４よりなる群から選ばれた２つが水素原子である場合、Ｒ１及びＲ２の一方と、Ｒ３及びＲ４の一方とが水素原子であることが好ましい。
更に、分散性、及び分散物をインク組成物とした場合、インク組成物の乾燥物である近赤外線吸収画像の不可視性がより良好となるとの観点から、Ｒ１及びＲ２の一方と、Ｒ３及びＲ４の一方とが水素原子であり、Ｒ１及びＲ２の別の一方と、Ｒ３及びＲ４の別の一方とがフェニル基であることがより好ましい。上記フェニル基は、上述のとおり、置換基を有することが更に好ましい。
【００５７】
上記Ｒ１、Ｒ２、Ｒ３及びＲ４の具体例としては、下記置換基Ｒ−１〜Ｒ−７９が挙げられる。ただし、本開示におけるＲ１、Ｒ２、Ｒ３及びＲ４は、これらに限定されない。下記置換基Ｒ−１〜Ｒ−７９中、波線部は一般式１における他の構造との結合部位を示している。
下記置換基Ｒ−１〜Ｒ−７９のうち、分散性及び会合安定性の観点からは、Ｒ−１、Ｒ−２、Ｒ−４，Ｒ−５、Ｒ−７、Ｒ−１１、Ｒ−１３、Ｒ−１４、Ｒ−１５、Ｒ−１６、Ｒ−１７、Ｒ−１８、Ｒ−１９、Ｒ−２０、Ｒ−２２、Ｒ−２３、Ｒ−２４、Ｒ−２５、Ｒ−３３、Ｒ−３４、Ｒ−３５、Ｒ−３６、Ｒ−３７、Ｒ−３８、Ｒ−３９、Ｒ−４０、Ｒ−４３、Ｒ−５０、Ｒ−５１、Ｒ−５２、Ｒ−５３、Ｒ−５６、Ｒ−５７、Ｒ−６０、Ｒ−６１、Ｒ−６２、Ｒ−６３、Ｒ−６４、Ｒ−６５、Ｒ−６６、Ｒ−６７、Ｒ−６８、Ｒ−６９、Ｒ−７０、Ｒ−７１、Ｒ−７２、Ｒ−７３、Ｒ−７４、Ｒ−７５、Ｒ−７６、Ｒ−７７、Ｒ−７８又は、Ｒ−７９が好ましく、Ｒ−１、Ｒ−４，Ｒ−７、Ｒ−１１、Ｒ−１３、Ｒ−１６、Ｒ−１７、Ｒ−１８、Ｒ−１９、Ｒ−２０、Ｒ−２２、Ｒ−２４、Ｒ−２５、Ｒ−３７、Ｒ−３８、Ｒ−４３、Ｒ−５１、Ｒ−５２、Ｒ−５３、Ｒ−５６、Ｒ−５７、Ｒ−６０、Ｒ−６１、Ｒ−６２、Ｒ−６３、Ｒ−６４、Ｒ−６５、Ｒ−６６、Ｒ−６７、Ｒ−６９、Ｒ−７０、Ｒ−７１、Ｒ−７２、Ｒ−７３、Ｒ−７４、Ｒ−７５、Ｒ−７６、Ｒ−７７、Ｒ−７８、又は、Ｒ−７９がより好ましい。
また、分散物により形成される画像の耐光性の観点から、Ｒ−１、Ｒ−２、Ｒ−３、Ｒ−４，Ｒ−５、Ｒ−７、Ｒ−１１、Ｒ−１３、Ｒ−１４、Ｒ−１５、Ｒ−１８、Ｒ−１９、Ｒ−２０、Ｒ−２２、Ｒ−５０、Ｒ−５１、Ｒ−５２、Ｒ−５３、Ｒ−５６、Ｒ−５７、Ｒ−６０、Ｒ−６１、Ｒ−６２、Ｒ−６３、Ｒ−６４、Ｒ−６５、Ｒ−６６、Ｒ−６７、Ｒ−６８、Ｒ−６９、Ｒ−７０、Ｒ−７１、Ｒ−７２、Ｒ−７３、Ｒ−７４、Ｒ−７５、Ｒ−７６、Ｒ−７７、Ｒ−７８、又は、Ｒ−７９が好ましく、Ｒ−１、Ｒ−２、Ｒ−４，Ｒ−７、Ｒ−１１、Ｒ−１３、Ｒ−１４、Ｒ−１５、Ｒ−１８、Ｒ−１９、Ｒ−５１、Ｒ−５２、Ｒ−５３、Ｒ−５６、Ｒ−５７、Ｒ−６０、Ｒ−６１、Ｒ−６２、Ｒ−６３、Ｒ−６４、又は、Ｒ−７９がより好ましい。
下記置換基の構造中、Ｍｅはメチル基を表す。
【００５８】
【化１４】
2019160156.tif 000016
【００５９】
【化１５】
2019160156.tif 000017
【００６０】
【化１６】
2019160156.tif 000018
【００６１】
上記一般式１で表される色素は、下記一般式２で表される色素であることが好ましい。特定色素が、一般式２で表される構造をとることで、色素を含む分散物の乾燥物である画像の吸収波長がより長波長側にシフトし、より不可視性に優れた近赤外線吸収性画像が得られる。
【００６２】
＜一般式２で表される色素＞
上記一般式１により表される色素は、下記一般式２により表される色素であることが好ましい。本開示のインク組成物において、一般式２により表される色素を使用することにより、より不可視性に優れた近赤外線吸収画像が得られる。
【００６３】
【化１７】
2019160156.tif 000019
【００６４】
一般式２中、Ｌ１は５個又は７個のメチン基からなるメチン鎖を表し、上記メチン鎖の中央のメチン基に下記式Ａにより表される置換基を有す。
Ｒ５、及び、Ｒ７はそれぞれ独立に、水素原子、アルキル基、アリール基又は一価のヘテロ環基を表し、Ｒ６、及び、Ｒ８はそれぞれ独立に、アルキル基、ハロゲン原子、アルケニル基、アリール基、一価のヘテロ環基、ニトロ基、シアノ基、−ＯＲＬ３、−Ｃ（＝Ｏ）ＲＬ３、−Ｃ（＝Ｏ）ＯＲＬ３、−ＯＣ（＝Ｏ）ＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＳＲＬ３、−Ｓ（＝Ｏ）２ＲＬ３、−Ｓ（＝Ｏ）２ＯＲＬ３、−ＮＨＳ（＝Ｏ）２ＲＬ３、又は、−Ｓ（＝Ｏ）２Ｎ（ＲＬ３）２を表し、ＲＬ３はそれぞれ独立に、水素原子、アルキル基、アルケニル基、アリール基又は一価のヘテロ環基を表す。
ｎはそれぞれ独立に、１〜５の整数を表し、Ｘはそれぞれ独立に、Ｏ原子、Ｓ原子又はＳｅ原子を表す。
【００６５】
【化１８】
2019160156.tif 000020
【００６６】
一般式２における式Ａは、一般式１における式Ａと同義であり、好ましい例も同様である。
一般式２中、Ｌ１は一般式１におけるＬ１と同義であり、好ましい態様も同様である。
一般式２中、Ｘは一般式１におけるＸと同義であり、好ましい態様も同様である。
【００６７】
〔Ｒ５、Ｒ６、Ｒ７及びＲ８〕
一般式２中、Ｒ５、及び、Ｒ７はそれぞれ独立に、水素原子、アルキル基、アリール基又は一価のヘテロ環基を表し、水素原子が好ましい。
Ｒ５、及び、Ｒ７におけるアルキル基、アリール基又は一価のヘテロ環基は、上記Ｒ１、及び、Ｒ３におけるアルキル基、アリール基又は一価のヘテロ環基同様であり、好ましい態様も同様である。
一般式２中、Ｒ６、及び、Ｒ８はそれぞれ独立に、アルキル基、ハロゲン原子、アルケニル基、アリール基、一価のヘテロ環基、ニトロ基、シアノ基、−ＯＲＬ３、−Ｃ（＝Ｏ）ＲＬ３、−Ｃ（＝Ｏ）ＯＲＬ３、−ＯＣ（＝Ｏ）ＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＳＲＬ３、−Ｓ（＝Ｏ）２ＲＬ３、−Ｓ（＝Ｏ）２ＯＲＬ３、−ＮＨＳ（＝Ｏ）２ＲＬ３、又は、−Ｓ（＝Ｏ）２Ｎ（ＲＬ３）２を表す。
上記ＲＬ３は、Ｒ１〜Ｒ４におけるＲＬ３と同義であり、好ましい態様も同様である。
耐光性及び耐湿熱性向上の観点から、Ｒ６、及び、Ｒ８はそれぞれ独立に、水素結合性基が好ましい。水素結合性基としては、−ＯＨ、−Ｃ（＝Ｏ）ＯＨ、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＮＨＳ（＝Ｏ）２ＲＬ３、又は、−Ｓ（＝Ｏ）２Ｎ（ＲＬ３）２が好ましく挙げられ、−ＮＨＣ（＝Ｏ）ＯＲＬ４がより好ましい。
上記ＲＬ３は、Ｒ１〜Ｒ４におけるＲＬ３と同義であり、好ましい態様も同様である。
上記ＲＬ４は、アルキル基を表し、炭素数１〜４のアルキル基が好ましく、メチル基がより好ましい。
【００６８】
一般式２において、Ｒ５、Ｒ６、Ｒ７及びＲ８よりなる群から選ばれた少なくとも１つが水素結合性基を含むことが好ましく、Ｒ５、Ｒ６、Ｒ７及びＲ８よりなる群から選ばれた少なくとも２つが水素結合性基を含むことがより好ましい。
また、合成適性上の観点から、Ｒ５とＲ７、Ｒ６とＲ８はそれぞれ同一の基であることが好ましい。
更に、また、Ｒ５とＲ７のいずれもが水素原子であり、かつ、Ｒ６とＲ８が同一の水素結合性基であることが好ましい。
【００６９】
〔ｎ〕
ｎはそれぞれ独立に、１〜５の整数を表し、分散容易性の観点から１〜３の整数であることが好ましく、１又は２であることがより好ましく、１であることが更に好ましい。
【００７０】
（一般式１又は一般式２で表される色素の製造方法）
本開示において使用される一般式１又は一般式２で表される色素は、例えば、特開２００２−２０６４８号公報およびエフ・エム・ハーマー（Ｆ．Ｍ．Ｈａｒｍｅｒ）著「ヘテロサイクリック・コンパウンズーシアニンダイズ・アンド・リレイテッド・コンパウンズ（Ｈｅｔｅｒｏｃｙｃｌｉｃ  Ｃｏｍｐｏｕｎｄｓ  Ｃｙａｎｉｎｅ  Ｄｙｅｓ  ａｎｄ  Ｒｅｌａｔｅｄ  Ｃｏｍｐｏｕｎｄｓ）」、ジョン・ウィリー・アンド・サンズ（Ｊｏｈｎ  Ｗｉｌｅｙ  ＆  Ｓｏｎｓ）社−ニューヨーク、ロンドン、１９６４年刊に記載の方法を参考にすることにより合成することが可能である。
【００７１】
以下、一般式１又は一般式２のいずれかにより表される色素の具体例（化合物１〜１１５）を、下記表１〜表４に、一般式１における各置換基を明示することで記載する。なお、置換基を示す符号は、既述の置換基の例示に付した符号である。また、表１〜表４中、Ｈは水素原子を表す。
なお、本開示における一般式１又は一般式２で表される特定色素は、以下に示す例示化合物に限定されない。
【００７２】
【表１】
2019160156.tif 000021
【００７３】
【表２】
2019160156.tif 000022
【００７４】
【表３】
2019160156.tif 000023
【００７５】
【表４】
2019160156.tif 000024
【００７６】
上記化合物１〜化合物１０９に関しては、分散性、不可視性、耐光性の観点から、例えば、分散性と極大吸収波長に優れた置換基Ａ−１と分散性と会合安定性と耐光性に優れた置換基Ｒ−１との組み合わせ、置換基Ａ−１と置換基Ｒ−７との組み合わせ、置換基Ａ−４と置換基Ｒ−１９との組み合わせ、置換基Ａ−４２と置換基Ｒ−６３との組み合わせなどが好ましい。
一般式１において、Ｒ１、Ｒ２、Ｒ３及びＲ４におけるアリール基（末端アリール基とも称する）が置換基を有する場合、末端アリール基の置換基の置換位置がメタ位であることが好ましい点は既述の通りである。また、化合物１１０の如く、末端アリール基の置換基の置換位置がパラ位の化合物は本開示の分散物に使用しうる。さらに、バルビツール酸の置換基が全て水素以外である化合物１１１なども本開示の分散物に使用しうる。メチン鎖についても、化合物１１２〜化合物１１５に記載の如く、種々のメチン鎖の構造を有する一般式１で表される化合物はいずれも、本開示の分散物に使用しうる。
【００７７】
（極大吸収波長）
本開示の分散物の乾燥物である画像は、近赤外領域に吸収を有する。即ち、本開示の分散物に含まれる特定色素として、極大吸収波長が７００ｎｍ〜１，２００ｎｍの範囲にある色素が好ましく、本開示の分散物の乾燥物である画像もまた、上記範囲に極大吸収波長を有することが好ましい。
得られる記録物における画像の不可視性の観点から、本開示の分散物に含まれる特定色素の上記極大吸収波長は、７１０ｎｍ〜１，２００ｎｍの範囲にあることがより好ましく、７６０ｎｍ〜１，２００ｎｍの範囲にあることが更に好ましく、８００ｎｍ〜１，２００ｎｍの範囲にあることが特に好ましい。
上記極大吸収波長が７００ｎｍ〜１，２００ｎｍの範囲にあることにより、分散物を用いて得られる近赤外線吸収画像の不可視性及び赤外光を用いた検出器による読み取り性により優れる。
本開示における特定色素の極大吸収波長は、後述する乾燥物、即ち、形成された近赤外線吸収画像の極大吸収波長の測定と同様の方法により求められる。
【００７８】
本開示の分散物は、特定色素を１種単独で含有してもよいし、２種以上を含有してもよい。目的に応じて、極大吸収波長の互いに異なる２種以上の特定色素を組み合わせて用いることもできる。
【００７９】
（特定色素の含有量）
本開示の分散物における特定色素の含有量には特に制限はなく、分散物の用途により適宜決定することができる。
例えば、分散物をインクジェット記録用インク組成物に用いる場合には、特定色素を、分散物の全質量に対し、０．０１質量％〜３０質量％含有することが好ましく、０．０５質量％〜２０質量％含有することがより好ましく、０．１質量％〜１０質量％含有することが更に好ましい。
分散物をインク組成物として用いる場合、特定色素の含有量が分散物の全質量に対し、０．０１質量％以上であれば、インク組成物により、より読み取り性に優れた近赤外線吸収画像が得られる。また、特定色素の含有量が３０質量％以下であれば、より不可視性に優れた近赤外線吸収画像が得られる。
【００８０】
分散物を近赤外線吸収樹脂組成物として用いる場合には、特定色素を、分散物の全質量に対し、０．０１質量％〜３０質量％含有することが好ましく、０．０５質量％〜２０質量％含有することがより好ましく、０．１質量％〜１０質量％含有することが更に好ましい。
含有量が上記範囲において、近赤外線吸収性に優れた樹脂フィルム、樹脂成形体等を得ることができる。
【００８１】
〔媒体〕
本開示の分散物は媒体を含む。
媒体は、既述の特定色素を分散しうる媒体であれば特に制限はなく、水、有機溶剤、樹脂などの高分子化合物及びこれらの２種以上の混合物から適宜選択することができる。
【００８２】
媒体としては、液体が好ましく、水を含む液体であることがより好ましい。
媒体が液体であることで、本開示の分散物をインク組成物として用いることができる。また、媒体として水を含む液体を用いることで、本開示の分散物を水性のインク組成物、好ましくは、インクジェット記録用の水性インク組成物として用いることができる。
【００８３】
〔媒体が液体以外である場合〕
媒体が樹脂などの高分子化合物を含むことで、本開示の分散物を近赤外線吸収性樹脂組成物（以下、単に樹脂組成物と称することがある）として用いることができる。近赤外線吸収性樹脂組成物により、近赤外線吸収性の樹脂フィルム、樹脂成形体等を製造しうる。
本開示の分散物に媒体として含みうる樹脂は、本開示の近赤外線吸収色素を含む分散物としての樹脂組成物を調製し得る限り、特に制限はない。本開示において、樹脂とは、一般的な合成樹脂を包含する。樹脂のなかでも、成形を容易に行いうる観点から、熱可塑性樹脂が好ましい。熱可塑性樹脂の例としては、ポリエステル、ポリスチレン、ポリアミド、ポリウレタン、ポリカーボネート、酢酸セルロース、ポリアクリル、ポリアセタール、ポリプロピレン、ポリビニル、ポリスルホン、ポリイミド、ポリオレフィンなどが挙げられ、ポリエステル、ポリアミド、及びポリウレタンからなる群から選択される少なくとも１種の樹脂が好ましい。
【００８４】
樹脂は、樹脂組成物の用途に応じて適宜選択され、樹脂組成物の用途に適する強度、透明性など、所望の特性を有する樹脂であれば、制限なく使用することができる。なかでも、加工性、汎用性、耐久性、及びコストの観点から、樹脂組成物は、ポリエステル、ポリウレタン、ポリアミド、ポリオレフィン、ポリスチレン、及びポリカーボネートから選ばれる少なくとも１種を含むことが好ましく、ポリエステル、ポリアミド、及びポリウレタンから選ばれる少なくとも１種を含むことがより好ましい。
【００８５】
ポリエステルとしては、テレフタル酸ジメチル又はテレフタル酸とエチレングリコールとの重縮合で得られるポリエチレンテレフタレート（ＰＥＴ）、テレフタル酸ジメチルとブタンジオールとの重縮合で得られるポリブチレンテレフタレート（ＰＢＴ）などが好ましく、特に、製造安定性、及び製造コストの観点から、ポリエチレンテレフタレートがより好ましい。
また、ポリエステルとして、環境適性に優れた生分解性樹脂であるポリ乳酸を選択して用いてもよい。ポリ乳酸としては、一般的なポリＬ乳酸、ポリＤ乳酸に加え、両者を混合して得られるステレオコンプレックスなども有用である。
【００８６】
ポリエステルは、市販品を用いてもよい。
ポリエステルの市販品としては、ポリオール−ポリカルボン酸型ポリエステル樹脂である三井化学（株）製、「三井ＰＥＴ（商品名）」シリーズ（たとえば、品番：三井Ｊ１２５）、東洋紡（株）製、「バイロン」シリーズ等が挙げられる。
ポリ乳酸樹脂及びポリ乳酸を含む共重合樹脂から選ばれるポリエステルとしては、浙江海正生物材料股分有限公司（Ｚｈｅｊｉａｎｇ  Ｈｉｓｕｎ  Ｂｉｏｍａｔｅｒｉａｌｓ  Ｃｏ．，  Ｌｔｄ）製、結晶性ポリ乳酸樹脂（「レヴォダ（ＲＥＶＯＤＥ）（登録商標）」シリーズ、Ｌ体／Ｄ体比＝１００／０〜８５／５、たとえば、品番：レヴォダ１０１）、三井化学（株）製、ポリ乳酸樹脂である、植物澱粉を乳酸発酵して製造された「レイシア（登録商標）」シリーズ等が挙げられる。
【００８７】
ポリアミドとしては、ヘキサメチレンジアミンとアジピン酸とを用いて得られるナイロン（登録商標）６６、ε‐カプロラクタムを開環重合して得られるナイロン６などが好ましく、特にコストの点でナイロン６が好ましい。
ポリアミドは、市販品を用いてもよい。
ポリアミドの市販品としては、東レ（株）製のナイロン６、ナイロン６６である「アミラン（登録商標）」シリーズ（たとえば、品番：ＣＭ１０１７）、旭化成（株）製のポリアミド６６樹脂である「レオナ（登録商標）」シリーズ及び帝人（株）の「ｎ−ナイロン」や「ｎ，ｍ−ナイロン」シリーズ等が挙げられる。
【００８８】
ポリウレタンとしては、イソシアネートとポリオールとを反応させて得られる共重合体であり、イソシアネート成分として芳香族ジイソシアネート、脂肪族ジイソシアネート及び脂環族ジイソシアネートの単独又はこれらの混合物、例えば、トリレン２，４−ジイソシアネート、４，４’−ジフェニルメタンジイソシアネート、１，６−ヘキサンジイソシアネート、１，４−シクロヘキサンジイソシアネートなどを主成分として用い、必要に応じ３官能以上のポリイソシアネートを使用してもよい。また、ポリオール成分としては、ポリエーテルポリオール、又はポリエステルポリオールを用いてもよい。ポリエーテルポリオールとしては、例えば、ポリエチレングリコール、ポリプロピレングリコール、ポリテトラメチレングリコールなどを用い、ポリエステルポリオールとしては、例えば、エチレングリコール、プロピレングリコール等のジオールとアジピン酸、セバチン酸等の２塩酸との反応生成物やカプロラクトン等の開環重合物を用いることができる。
【００８９】
ポリオレフィンとしては、エチレン、プロピレン、ブテン及びペンテン等の単独重合体、又はこれらの共重合体を主成分とした樹脂である。
ポリオレフィンは、例えば、ポリエチレン、ポリプロピレン、エチレン−酢酸ビニル共重合体、エチレン−メチルアクリレート共重合体、エチレン−メチルメタクリレート共重合体、エチレン−エチルアクリレート共重合体、プロピレン−酢酸ビニル共重合体、プロピレン−メチルアクリレート共重合体、プロピレン−メチルメタクリレート共重合体、プロピレン−エチルアクリレート共重合体、ポリブテン、ポリ−３−メチル−１−ブテン共重合体、ポリ−４−メチル−１−ペンテン共重合体等が挙げられる。
これらの中でも安価かつ加工性に優れ、各種工業部品・家電製品などに幅広く使用されているポリプロピレン及びポリエチレンが好ましい。
市販のポリオレフィン系樹脂としては、プライムポリマー（株）製のポリプロピレン系樹脂「プライムポリプロ」、「ポリファイン」、「プライムＴＰＯ」の各シリーズ（たとえば、品番：Ｊ−７００ＧＰ、Ｊ−９６６ＨＰ）、プライムポリマー（株）製の各種ポリエチレン樹脂「ハイゼックス」、「ネオゼックス」、「ウルトゼックス」、「モアテック」、「エボリュー」の各シリーズ（たとえば、高密度ポリエチレン樹脂、品番：２２００Ｊ）、及び東ソー（株）製の低密度ポリエチレン「ペトロセン」シリーズ（たとえば、品番：ペトロセン１９０）等が挙げられる。
【００９０】
ポリカーボネートは、通常、二価フェノールとカーボネート前駆体を反応させて製造される樹脂である。二価フェノールとしては、２，２−ビス（４−ヒドロキシフェニル）プロパン（以下、ビスフェノールＡと略記する）、テトラメチルビスフェノールＡ、テトラブロモビスフェノールＡ、ビス（４−ヒドロキシフェニル）−ｐ−イソプロピルベンゼン、ヒドロキノン、レゾルシノール、４，４’−ジヒドロキシフェノール、ビス（４−ヒドロキシフェニル）メタン，ビス（４−ヒドロキシフェニル）エーテル、ビス（４−ヒドロキシフェニル）スルホン、ビス（４−ヒドロキシフェニル）スルホキシド、ビス（４−ヒドロキシフェニル）ケトン、１，１−ビス（４−ヒドロキシフェニル）エタン、１，１−ビス（４−ヒドロキシフェニル）シクロヘキサンなどが挙げられる。カーボネート前駆体としては、ホスゲン；ジフェニルカーボネートなどのジアリールカーボネート、ハロホルメート、二価フェノールのジハロホルメートなどのジハロホルメート等が挙げられる。
市販の芳香族ポリカーボネート樹脂としては、出光興産（株）製の「タフロン」シリーズや帝人（株）製の「パンライト」シリーズ等が挙げられる。
【００９１】
ポリスチレン系樹脂は、例えば、ポリスチレン、ポリ（ｐ−メチルスチレン）、ポリ（ｍ−メチルスチレン）、ポリ（ｐ−ｔｅｒｔ−ブチルスチレン）、ポリ（ｐ−クロロスチレン）、ポリ（ｍ−クロロスチレン）、ポリ（ｐ−フルオロスチレン）、水素化ポリスチレン及びこれらの構造単位を含む共重合体等が挙げられる。
これらポリスチレン系樹脂は、それぞれ単独で用いてもよく、２種以上を組み合わせて用いてもよい。
市販のポリスチレン系樹脂としては、ＰＳジャパン（株）製、「ＰＳＪ−ポリスチレン」シリーズ（たとえば、品番：Ｈ８６７２）、東洋スチレン（株）製、「トーヨースチロール」シリーズ等が挙げられる。
【００９２】
樹脂は、市販の樹脂を用いることができ、市販の樹脂の前駆体モノマーを用いて形成された樹脂を用いることもできる。
【００９３】
樹脂組成物は、樹脂を１種のみ含有していてもよく、２種以上を含有していてもよい。２種以上の樹脂を用いる場合、相溶性及び成形性の観点から、ガラス転移温度、溶解度パラメータ（ＳＰ値）等が近い樹脂同士を併用することが好ましい。
溶解度パラメータ〔単位：(cal/cm3)1/2〕（ＳＰ値）は、Ｆｅｄｏｒｓ法によって計算される値であり、次式で表される。
ＳＰ値（δ）＝（ΔＨ／Ｖ）１／２
式中、ΔＨはモル蒸発熱［ｃａｌ］を表し、Ｖはモル体積［ｃｍ３］を表す。また、ΔＨ、Ｖとしては各々、「POLYMER ENGINEERING AND SCIENCE, 1974, Vol.14, No.2, ROBERT F. FEDORS. (151〜153頁)」に記載の、原子団のモル蒸発熱（△ｅｉ）の合計ΣΔｅｉ（＝ΔＨ）、モル体積（△ｖｉ）の合計ΣΔｖｉ（Ｖ）を用いることができ、（ΣΔｅｉ／ΣΔｖｉ）１／２から求められる。
【００９４】
本開示の分散物である樹脂組成物には、樹脂及び近赤外線吸収色素に加え、本開示の効果を損なわない限り、種々の添加剤を含有させることができる。
【００９５】
本開示に係る樹脂組成物は、着色剤を含んでもよい。
着色剤を配合することで、樹脂組成物及び樹脂組成物から作製される樹脂成形体に所望の色相を付与することができる。
着色剤としては、染料化合物や顔料化合物及びその分散物が挙げられる。着色剤は無機化合物であっても有機化合物であってもよい。
【００９６】
着色剤として顔料を用いてもよい。
着色剤として用い得る顔料について説明する。
黒色顔料としては、例えばアニリンブラック、アンスラキノンブラック、ペリレンブラック等の有機黒色顔料；カーボンブラック、ランプブラック、グラファイト、フラーレン、カーボンナノチューブ、マグネタイト、鉄−チタン複合酸化物、酸化コバルト、二酸化マンガン、硫化亜鉛、銅−クロム複合酸化物、スズ−アンチモン複合酸化物、チタン−バナジウム−アンチモン複合酸化物、コバルト−ニッケル複合酸化物、マンガン−鉄複合酸化物、鉄−コバルト−クロム複合酸化物、銅−クロム複合酸化物、鉄−コバルト複合酸化物、クロム−鉄−ニッケル複合酸化物、二硫化モリブデン、低次酸化チタン、窒化チタン、酸化クロム等の無機黒色顔料；が挙げられる。
【００９７】
有彩色顔料は、赤色顔料、黄色顔料、橙色顔料、紫色顔料、青色顔料、緑色顔料、褐色顔料等の顔料が好ましい。
赤色顔料としては、例えばナフトール系顔料、アゾ系顔料、キナクリドン系顔料、アントラキノン系顔料、ペリレン系顔料、ジケトピロロピロール顔料等が挙げられる。黄色顔料としては、例えばアゾ系顔料、アントラキノン系顔料、イソインドリノン系顔料、キノフタロン系顔料、ベンズイミダゾロン系顔料等の有機顔料；チタン−ニッケル−アンチモン複合酸化物、亜鉛―鉄複合酸化物等の無機顔料；が挙げられる。
橙色顔料としては、例えばナフトール系顔料、アゾ系顔料、ベンズイミダゾロン系顔料、キナクリドン系顔料、ジケトロロピロール系顔料等が挙げられる。
紫色顔料としては、例えばアゾ系顔料、ローダミン系顔料、キナクリドン系顔料、カルバゾール系顔料、ペリレン系顔料、キナクリドン系顔料等が挙げられる。
青色顔料としては、例えばフタロシアニン系顔料等の有機顔料；コバルト−アルミニウム複合酸化物、コバルト−アルミ−クロム複合酸化物、群青等の無機顔料；が挙げられる。
緑色顔料としては、例えばフタロシアニン系顔料、アゾ系顔料等の有機顔料；クロム酸化物、コバルト−クロム−アルミニウム複合酸化物、コバルト−ニッケル−亜鉛複合酸化物等の無機顔料；が挙げられる。
褐色顔料としては、アゾ系顔料、ベンズイミダゾロン系顔料等の有機顔料；鉄酸化物、チタン−クロム−アンチモン複合酸化物等の無機顔料；が挙げられる。
【００９８】
樹脂組成物に用いる顔料の平均一次粒子径は、０．０１μｍ〜５μｍが好ましく、０．０１μｍ〜３μｍがさらに好ましい。
顔料の平均一次粒子径は、ＪＩＳ  Ｚ８９０１−２００６「試験用粉体及び試験用粒子」５．４．４．粒子径分布（ｃ）顕微鏡法に準拠し、振掛け法によって準備した試料を透過型電子顕微鏡（日本電子社製）で５万〜１００万倍程度に拡大して観察した画像（２０〜５０個程度）の粒子を観察して算出される円相当径の相加平均値である。
【００９９】
着色剤として染料を用いてもよい。
着色剤として用い得る染料について説明する。
染料は、酸性染料、直接染料、塩基性染料、造塩染料、油溶性染料、分散染料、反応染料、媒染染料、建染染料、硫化染料等が好ましい。
酸性染料としては、例えばアントラキノン系酸性染料、フタロシアニン系酸性染料、キノリン系酸性染料、アジン系酸性染料、インジゴイド系酸性染料、キサンテン系酸性染料、トリフェニルメタン系酸性染料等が挙げられる。
直接染料としては、例えばアゾ系直接染料、チアゾール系直接染料、アントラキノン系直接染料、オキサジン系直接染料、フタロシアニン系直接染料等が挙げられる。
塩基性染料としては、例えばアゾ系塩基性染料、アジン系塩基性染料、アクリジン系塩基性染料、メチン系塩基性染料、チアゾール系塩基性染料、チアジン系塩基性染料、オキサジン系塩基性染料、アントラキノン系塩基性染料、キサンテン系塩基性染料、トリアリールメタン系塩基性染料等が挙げられる。
油溶性染料としては、例えばアントラキノン系油溶性染料、フタロシアニン系油溶性染料、キノリン系油溶性染料、アジン系油溶性染料、インジゴイド系油溶性染料、メチン系油溶性染料、アゾ系油溶性染料、アミノケトン系油溶性染料、キサンテン系油溶性染料、トリフェニルメタン系油溶性染料等が挙げられる。
分散染料としては、例えばアントラキノン系分散染料、キノリン系分散染料、インジゴイド系分散染料、キノフタロン系分散染料、メチン系分散染料、アゾ系分散染料、アミノケトン系分散染料、キサンテン系分散染料等が挙げられる。
また、上記酸性染料とカチオン性化合物との造塩体、上記塩基性染料とアニオン性化合物との造塩体、または酸性染料と塩基性染料との造塩体などの造塩染料を使用できる。このように染料は、単独または２種類以上を併用できる。
【０１００】
樹脂組成物が着色剤を含む場合、着色剤は１種のみ含んでもよく、２種類以上を含んでもよい。
着色剤を用いる場合の含有量としては、樹脂組成物全量に対し、０．０００１質量％〜２０質量％であることが好ましく、０．００１質量％〜１０質量％がより好ましい。
【０１０１】
樹脂組成物には、必要に応じて耐衝撃性、抗菌性、ガスバリア性、導電性、磁性、圧電性、制振性、遮音性、摺動性、電磁波吸収性、難燃性、脱水性、脱臭性、アンチブロッキング性、吸油性、吸水性、成形性等を向上させる目的で、さらに無機充填材を配合できる。
無機充填材は、例えば、炭素繊維、ガラス繊維、ガラスフレーク、ゼオライト、マイカ、黒鉛、金属粉、フェライト、アルミナ、チタン酸バリウム、チタン酸カリウム、硫酸バリウム、テフロン（登録商標）粉、タルク、木炭粉、カーボンナノチューブ（ＣＮＴ）、カーボンマイクロコイル（ＣＭＣ）、酸化アンチモン、水酸化アルミ、水酸化マグネシウム、ハイドロタルサイト、酸化カルシウム、シリカ、炭酸カルシウム等が挙げられる。無機充填材は、後述する樹脂成形体の透明性を低下させない含有量にて配合することが好ましい。
【０１０２】
また、本開示の樹脂組成物は、例えば、レベリング剤、顔料分散剤、紫外線吸収剤、酸化防止剤、粘性改質剤、耐光安定剤、耐熱安定剤、金属不活性剤、過酸化物分解剤、加工安定剤、核剤、結晶化促進剤、結晶化遅延剤、ゲル化防止剤、充填剤、補強剤、可塑剤、滑剤、難燃剤、防錆剤、蛍光性増白剤、流動性改質剤、帯電防止剤等の公知添加剤を適宜選択して配合できる。
【０１０３】
−樹脂組成物の調製方法−
本開示の分散物が、媒体として樹脂を含む樹脂組成物である場合の樹脂組成物の調製方法には特に制限はない。例えば、近赤外線吸収色素を含有させるため、樹脂原料となるマスターバッチ、又は樹脂ペレットに対し、近赤外線吸収色素を直接練り込み、混合して溶融成形して樹脂組成物を得てもよく、又は、樹脂に近赤外線吸収色素を塗布、浸漬などの方法で付着させて樹脂組成物を得てもよい。
なかでも、樹脂に対し、近赤外線吸収色素を直接練り込み、混練して溶融成形して得られた樹脂組成物が、樹脂表面から近赤外線吸収色素が離脱し難く、赤外線吸収能の耐久性持続性に優れるので好ましい。
近赤外線吸収色素は、樹脂成形体を形成する段階で、樹脂と混合し、均一に分散させてから成形体を形成することが好ましい。なお、混合としては、樹脂と近赤外線吸収色素とを加熱混練する方法、樹脂と近赤外線吸収色素と溶媒とを撹拌混合する方法などが挙げられる。
【０１０４】
−樹脂成形体−
本開示に係る樹脂組成物を成形して樹脂成形体を得ることができる。本開示の分散物の硬化物である樹脂成形体は、一般式１で表される近赤外線吸収色素と、樹脂と、を含む。
【０１０５】
樹脂成形体の形状、用途には特に制限なく、本開示に係る樹脂組成物は様々な成形体に加工できる。
樹脂成形体の態様としては、具体的には、例えば、樹脂フィルム；合成繊維；瓶、化粧品用容器、食品用容器等の樹脂製容器；樹脂板；レンズ；トナー；一般装飾品をはじめとする各種家電、電子デバイス等の外装部品；内装材、外装材等の住宅建材部品；航空機、車輛等の内外装部品；など、様々な用途に用いる樹脂成形体の態様が挙げられる。
さらに、樹脂成形体として、既述の各種樹脂成形体の原料として用い得る樹脂ペレット又は粒状樹脂等を挙げることができる。
なかでも、本開示の分散物を用いて得られる樹脂成形体は、樹脂が有する色味が変化せず、近赤外線吸収能が長時間維持され、加熱成形された樹脂成形体が良好な近赤外線吸収能を維持することから、樹脂フィルム、合成繊維等に用いた場合、近赤外線吸収性の樹脂フィルム、近赤外線吸収性の合成繊維が得られ、本開示における効果が著しいといえる。
また、本開示に係る樹脂成形体は、加熱成形に供される樹脂原料としての樹脂ペレット又は樹脂粒子などにも好適に適用できる。
【０１０６】
樹脂成形体の製造方法には特に制限はなく、公知の樹脂の成形方法を適宜適用することができる。
一例として、一般式１で表される近赤外線吸収色素と、樹脂チップとを所定の含有量で混合し、混合または溶融混練等により、樹脂組成物を得て、得られた樹脂組成物を任意の方法で成形して樹脂成形体を製造することができる。
なかでも、以下に述べる樹脂成形体の製造方法を適用することが好ましい。
【０１０７】
−樹脂成形体の製造方法−
樹脂成形体の好ましい製造方法は、一般式１で表される近赤外線吸収色素と、樹脂と、を混練して樹脂混練物を得る工程、及び、得られた樹脂混練物を成形する工程と、を含む。
【０１０８】
（一般式１で表される近赤外線吸収色素と、樹脂と、を混練して樹脂混練物を得る工程）
一般式１で表される近赤外線吸収色素と、樹脂チップ（例えば、ポリエチレンテレフタレートなどのポリエステル、及びナイロン６などのポリアミドから選ばれる樹脂のチップ）と、を所定の含有量で混合し、溶融混練により、樹脂混練物を得ることができる。
【０１０９】
得られた樹脂混練物は、まず、ペレット状、粉体状、顆粒状、ビーズ状等の形状に作製して、近赤外線吸収色素と樹脂とを含む固体状の樹脂組成物としてもよい。
混練には、例えば、バンバリーミキサー、二軸押出機、単軸押出機、ローター型二軸混練機、ニーダー等の公知の装置を使用できる。
【０１１０】
（得られた樹脂混練物を成形する工程）
得られた固体状の樹脂組成物を溶融させ、溶融押出し機を用いて、溶融混練して樹脂混練物を得て、得られた樹脂混練物を、溶融押出し機からギアポンプや濾過器を通し、その後、所望により種々の成形体を製造することができる。
例えば、樹脂成形体としての樹脂フィルムを形成する場合には、溶融混練物を、ダイを介して冷却ロールに押出し、冷却固化させることで、未延伸の樹脂フィルムを得ることができる。
樹脂フィルムの形成に使用しうるフィルム成形としては、Ｔダイフィルム成形、インフレーション成形、カレンダー成形等が挙げられる。
【０１１１】
また、溶融混練物を、溶融押出し機からギアポンプや濾過器を通したあと、細い孔が多数開いたノズル（口金）から繊維状に押し出すことで紡糸し、合成繊維を得ることができる。
【０１１２】
（その他の製造方法）
固形状の樹脂組成物を原料とした樹脂成形体を得るための成形方法としては、上記フィルム形成、合成樹脂の紡糸、並びに、射出成形、真空成形、押出成形、ブロー成形（二軸延伸ブロー成形、ダイレクトブロー成形等）、回転成形等の種々の成形方法を適用することができる。
なかでも、樹脂成形体に適用しうる成形方法としては、射出成形、フィルム成形、ブロー成形等の成形方法が好ましい。
【０１１３】
樹脂組成物を樹脂混練物の形成を経ない成形法に適用する場合の、樹脂組成物の混合は、公知の混合装置、例えばヘンシェルミキサー、タンブラー、ディスパー、ニーダー、ロールミル、スーパーミキサー、ヘンシェルミキサー、バーティカルグラニュレーター、ハイスピードミキサー、ファーマトリックス、ボールミル、スチールミル、サンドミル、振動ミル、アトライター等の装置を使用できる。
【０１１４】
このようにして得られた、近赤外線吸収色素と樹脂とを含有する樹脂成形体は、眼に見えない赤外領域に吸収を持つ特徴を活かした真贋判定用途への応用が期待できる。その他にも、近赤外吸収色素が持つ光熱変換性を利用して、蓄熱、保温効果の高い糸、繊維への応用が考えられる。
さらに、本開示の樹脂組成物に含まれる近赤外線吸収色素は不可視性に優れるため、得られた樹脂成形体は、樹脂本来の透明性が損なわれない。また、樹脂組成物がさらに着色剤を含む場合には、着色剤の色味が損なわれず、意匠性に優れた成形体、色相が良好な成形体、合成繊維などを得ることができる。
【０１１５】
−媒体が液体である場合−
既述のように、本開示の分散物は、媒体として液体を含むことが好ましい。以下、媒体としての液体を液状媒体と称することがある。
分散物に含まれる液状媒体には、特に制限なく、分散物の使用目的に応じて適宜選択できる。なかでも、本開示の分散物をインク組成物、例えば、インクジェット記録用インク組成物に適用する場合には、インク組成物の技術分野において公知の液状媒体を使用することが可能である。液状媒体は水を含むことが好ましい。
液状媒体を含むことで、本開示の分散物をインク組成物とすることができる。好ましくは、本開示の分散物をインクジェット記録用インク組成物とすることができる。
【０１１６】
以下、本開示の分散物の好ましい使用態様であるインク組成物を例に挙げて説明する。
分散物における液状媒体の含有量は、分散物、例えば、インク組成物の全質量に対し、５０質量％以上であることが好ましく、６０質量％以上であることがより好ましく、７０質量％以上であることが更に好ましい。
液状媒体の含有量の上限は特に限定されず、他の成分の含有量により決定すればよい。特定色素を含有する効果を十分に得るという観点からは、液状媒体の含有量は９９質量％以下であることが好ましく、９８質量％以下であることがより好ましく、９５質量％以下であることが更に好ましい。
液状媒体における好ましい成分である水の含有量は、液状媒体の全質量に対し、３０質量％以上であることが好ましく、４０質量％以上であることがより好ましく、５０質量％以上であることが更に好ましい。また、使用態様によっては、液状媒体が水のみであってもよい。
【０１１７】
本開示の分散物は、溶剤として、水と、１０１．３２５ｋＰａ下における沸点（以下、単に「沸点」ともいう。）が１００℃以上の有機溶剤（以下、高沸点溶剤と称することがある）と、を含むことが好ましい。なお、１０１．３２５ｋＰａ下とは、一気圧下と同義である。
溶剤として、水と、高沸点溶剤とを含むことで、本開示の分散物をインクジェット記録用インク組成物に適用する場合にインクの吐出性がより向上する。
高沸点溶剤の例としては、エチレングリコール、ジエチレングリコール、トリエチレングリコール、テトラエチレングリコール、ポリエチレングリコール、プロピレングリコール、ジプロピレングリコール、トリプロピレングリコール、グリセリン、２−ピロリドン、ブタンジオール、及びヘキサンジオールが挙げられる。
本開示の分散物が、高沸点溶剤を含む場合の、高沸点溶剤の含有量は、インクジェット記録用インク組成物としての分散物の全質量に対し、１質量％〜５０質量％含有することが好ましく、２質量％〜４０質量％含有することがより好ましい。
高沸点溶剤の含有量が上記範囲において、分散物をインクジェット記録用インク組成物に適用した際の添加効果が十分に得られ、吐出性がより良好となる。
【０１１８】
〔Ｊ会合体〕
分散物を用いて近赤外線吸収画像を形成する場合、得られる画像の不可視性の観点から、本開示の分散物は、乾燥物において、上記一般式１で表される色素の少なくとも一部が、Ｊ会合体として存在することが好ましい。
Ｊ会合体としての色素は、いわゆるＪバンドを形成するため、シャープな吸収スペクトルピークを示す。色素の会合とＪバンドについては、文献（例えば、Ｐｈｏｔｏｇｒａｐｈｉｃ  Ｓｃｉｅｎｃｅ  ａｎｄ  Ｅｎｇｉｎｅｅｒｉｎｇ  Ｖｏｌ  １８，Ｎｏ  ３２３−３３５（１９７４））に詳細に記載されている。
Ｊ会合状態の特定色素の極大吸収波長は、分散物として媒体中に含まれる特定色素の極大吸収波長よりも長波側に移動する。従って、色素がＪ会合状態であるか、非会合状態であるかは、４００ｎｍ〜１，２００ｎｍの波長域における極大吸収波長を測定することにより判断できる。
本開示においては、上述の近赤外線吸収画像とした場合の７００ｎｍ〜１，２００ｎｍの波長域の範囲における極大吸収波長と、分散物中に含まれる特定色素を、Ｎ，Ｎ−ジメチルホルムアミド（ＤＭＦ）に溶解した溶解液の極大吸収波長との差が３０ｎｍ以上であれば、近赤外線吸収画像とした場合に、特定色素が、Ｊ会合体であると判断する。
得られる近赤外線吸収画像の不可視性向上の観点から、上記差は、５０ｎｍ以上であることが好ましく、７０ｎｍ以上であることがより好ましく、１００ｎｍ以上であることが更に好ましい。
【０１１９】
また、特定色素は、分散物中においてＪ会合体を形成してもよいし、分散物中ではＪ会合体を形成せず、インクジェット記録装置から吐出され、液滴となって基材上に到達する過程で、又は、基材上に到達した後に、近赤外線吸収画像中においてＪ会合体を形成してもよい。なお、基材上に存在する全ての特定色素がＪ会合体を形成している必要はなく、Ｊ会合状態の特定色素と分子分散状態の特定色素が画像中に混在していてもよい。
【０１２０】
特定色素は、媒体に分散され、一部が媒体である水に溶解した際にＪ会合体を形成することが好ましい。例えば、Ｊ会合体の形成を促進する目的で、分散物に添加剤を含有させて、分散物中、又は、近赤外線吸収画像中における会合体の形成を促進してもよい。会合体の形成を促進する添加剤としては、両性化合物（例えば、ゼラチン、低分子コラーゲン、オリゴペプチド、アミノ酸等、市販品としては、東亜合成化学（株）製、ジュリマー（登録商標）ＥＴ４１０等）、塩（例えば、塩化バリウム、塩化ストロンチウム、塩化カルシウム、塩化マグネシウムなどのアルカリ土類金属塩、塩化カリウム、塩化ナトリウムなどのアルカリ金属塩、塩化アルミニウムなどの１３族金属塩、酢酸アンモニウムなどの有機塩、ベタインなどの有機分子内塩、有機ポリカチオン又はポリアニオンを含む塩）、塩酸、硫酸などの無機酸、酢酸、ｐ−トルエンスルホン酸などの有機酸、炭酸カリウム、水酸化ナトリウムなどの無機塩基、トリアルキルアミン、ピリジンなどの有機塩基等が挙げられる。
上記ゼラチン等の両性化合物の含有量は、分散物としてのインクジェット記録用インク組成物の全質量に対し、１０ｐｐｍ〜５００００ｐｐｍ（５質量％）が好ましく、３０ｐｐｍ〜２００００ｐｐｍ（２質量％）がより好ましい。
上記塩の含有量は、分散物の全質量に対し、１０ｐｐｍ〜５００００ｐｐｍ（５質量％）が好ましく、３０ｐｐｍ〜２００００ｐｐｍ（２質量％）がより好ましい。
上記酸および塩基の含有量は、分散物の全質量に対し、１０ｐｐｍ〜５００００ｐｐｍ（５質量％）が好ましく、３０ｐｐｍ〜２００００ｐｐｍ（２質量％）がより好ましい。
【０１２１】
〔光学濃度〕
本開示の分散物をインク組成物に適用した場合、インク組成物により得られる近赤外線吸収画像の不可視性の観点から、乾燥物とした場合の波長４５０ｎｍにおける光学濃度（ＯＤ）が、波長７００ｎｍ〜１２００ｎｍ領域（以下、近赤外領域と称することがある）の極大吸収波長における光学濃度の１／７以下であることが好ましい。
上記波長４５０ｎｍにおける光学濃度は、近赤外領域の極大吸収波長における光学濃度の１／８以下であることがより好ましく、近赤外領域の極大吸収波長における光学濃度の１／９以下であることがさらに好ましい。
上記波長４５０ｎｍにおける光学濃度（ＯＤ）が近赤外領域の極大吸収波長における光学濃度の１／７以下であることにより、得られる近赤外線吸収画像の不可視性により優れる。
上記波長４５０ｎｍにおける光学濃度（ＯＤ）及び近赤外領域の極大吸収波長における光学濃度の値は、上述のＪ会合状態であるか否かの判定における測定と同様の方法によって、乾燥物とした場合の４５０ｎｍ及び近赤外領域の極大吸収波長における光学濃度を測定することにより、測定される。
本開示における光学濃度の測定は、１５０ｍｍφ大形積分球付属装置ＬＩＳＲ−３１００（島津製作所社製）を備えた分光光度計ＵＶ−３１００ＰＣ（島津製作所社製）を使用して行われる。
また、近赤外領域の極大吸収波長における光学濃度は、読み取り性の観点から、０．１以上であることが好ましく、０．３以上であることがより好ましく、０．５以上であることが更に好ましい。
更に、本開示のインク組成物としての分散物は、不可視性の観点から、乾燥物とした場合、即ち、形成された画像の４００ｎｍ〜７００ｎｍ（可視光領域）における光学濃度の最大値が、０．５以下であることが好ましい。分散物の乾燥物である画像の光学濃度の測定方法は上述の乾燥物とした場合の近赤外領域の極大吸収波長の測定方法と同様であり、光学濃度は、１５０ｍｍφ大形積分球付属装置ＬＩＳＲ−３１００（島津製作所社製）を備えた分光光度計ＵＶ−３１００ＰＣ（島津製作所社製）を使用して測定される。
【０１２２】
〔その他の成分〕
分散物をインク組成物に適用する場合には、インク組成物に用いられる公知の添加剤をさらに含むことができる。
（２価のアルカリ金属元素及び３価の１３族金属元素から選ばれる化合物）
本開示の分散物は、インク組成物とする場合、２価のアルカリ土類金属元素及び３価の１３族金属元素の少なくとも一方を、分散物の全質量に対し、１０ｐｐｍ〜５０，０００ｐｐｍ含有することが好ましい。
２価のアルカリ土類金属としては、マグネシウム、カルシウム、ストロンチウム、バリウム、ラジウムが挙げられる。
３価の１３族金属元素としては、アルミニウム、ガリウム、インジウム、タリウムが挙げられる。
上記２価のアルカリ土類金属元素又は上記３価の１３族金属元素は、それぞれ、上述のアルカリ土類金属塩又は上述の１３族金属塩に由来する元素であることが好ましい。
【０１２３】
上記２価のアルカリ金属元素及び上記３価の１３族金属元素の総含有量は、インク組成物としての保存安定性及び吐出性の観点から、分散物の全質量に対し、１０ｐｐｍ〜５０，０００ｐｐｍ（５質量％）が好ましく、１０ｐｐｍ〜１０，０００ｐｐｍ（１質量％）がより好ましく、１０ｐｐｍ〜１，０００ｐｐｍ（０．１質量％）が更に好ましく、１０ｐｐｍ〜１００ｐｐｍ（０．０１質量％）が特に好ましい。
また、上記２価のアルカリ金属元素又は上記３価の１３族金属元素の含有量は、特定色素に対するモル比として、０．０１当量以上１当量以下であることが好ましく、０．１当量以上０．８当量以下であることがより好ましく、０．１５当量以上０．６当量以下であることがさらに好ましい。
上記２価のアルカリ金属元素又は上記３価の１３族金属元素の含有量は、特定色素に対するモル比が０．０１当量であるとは、２価のアルカリ金属元素又は上記３価の１３族金属元素のモル量／特定色素のモル量が０．０１であることをいう。
上記２価のアルカリ金属元素及び上記３価の１３族金属元素は１種単独で含有してもよいし、２種以上を含有してもよい。
２価のアルカリ金属元素及び上記３価の１３族金属元素を２種以上で含有する場合、上記含有量は、２種以上の合計含有量である。
上記含有量は、分散物をＮ−メチルピロリドンにより希釈し、特定色素分散物を完全に溶解させた溶液を、プラズマ発光分光発生装置（オプティマ７３００ＤＶ  パーキンエルマー社製）を用いて分析することにより定量される。
２価のアルカリ金属元素及び上記３価の１３族金属元素の総含有量が上記範囲内であれば、２価又は３価の金属イオンがマイナスに帯電した複数の色素と結合し、色素間に部分的に橋渡し構造を形成することにより、インク組成物としての分散物の保存安定性がより向上すると推測している。
また、２価のアルカリ金属元素及び上記３価の１３族金属元素の含有量が上記範囲内であれば、上記橋渡し構造の形成量が適切となり、色素同士が過剰に凝集することが抑制されるため、インク組成物をインクジェット記録用として使用した場合、吐出性が維持されると推測している。
【０１２４】
（界面活性剤）
分散物は、界面活性剤を含有してもよい。
界面活性剤としては、分子内に親水部と疎水部とを合わせ持つ構造を有する化合物を有効に使用することができ、アニオン性界面活性剤、カチオン性界面活性剤、両性界面活性剤、ノニオン性界面活性剤、及びベタイン系界面活性剤のいずれも使用することができる。
【０１２５】
界面活性剤としては、インク組成物の打滴干渉抑制の観点から、ノニオン性界面活性剤が好ましく、中でもアセチレングリコール誘導体（アセチレングリコール系界面活性剤）がより好ましい。
アセチレングリコール系界面活性剤としては、例えば、２，４，７，９−テトラメチル−５−デシン−４，７−ジオール及び２，４，７，９−テトラメチル−５−デシン−４，７−ジオールのアルキレンオキシド付加物等を挙げることができ、これらから選ばれる少なくとも１種であることが好ましい。
アセチレングリコール系界面活性剤の市販品としては、日信化学工業社製のサーフィノール１０４ＰＧなどのサーフィノールシリーズ、日信化学工業社製のオルフィンＥ１０１０などのＥシリーズを挙げることができる。
アセチレングリコール系界面活性剤以外の界面活性剤としては、フッ素系界面活性剤が好ましい。フッ素系界面活性剤としては、アニオン系界面活性剤、ノニオン系界面活性剤、及び、ベタイン系界面活性剤が挙げられ、なかでもアニオン系界面活性剤がより好ましい。アニオン系界面活性剤の例としては、Ｃａｐｓｔｏｎｅ（登録商標）  ＦＳ−６３、Ｃａｐｓｔｏｎｅ  ＦＳ−６１（Ｄｕｐｏｎｔ社製）、フタージェント（登録商標、以下同様）１００、フタージェント１１０、フタージェント１５０（ネオス社製）、ＣＨＥＭＧＵＡＲＤ（登録商標）  Ｓ−７６０Ｐ（Ｃｈｅｍｇｕａｒｄ  Ｉｎｃ．社製）等が挙げられる。
【０１２６】
分散物が界面活性剤を含む場合、界面活性剤の含有量（２種以上である場合には総含有量）には特に限定はないが、インク組成物としての分散物の全質量に対し、０．１質量％以上が好ましく、０．１質量％〜１０質量％がより好ましく、０．２質量％〜３質量％が更に好ましい。
【０１２７】
（その他の添加剤）
分散物をインク組成物に適用する場合には、さらに、インク組成物に使用される公知の添加剤、例えば、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の添加剤を含有してもよい。上記各成分については、特開２００８−１４４００４号公報の段落００４４〜００５０に記載の化合物を使用することが可能である。
【０１２８】
（他の色素）
分散物をインク組成物に適用する場合、上記特定色素以外の他の色素を含有してもよい。他の色素としては、特に制限なく、インク組成物の分野で公知の色素が使用可能である。
得られる近赤外線吸収画像の不可視性の観点から、他の色素の含有量は、インク組成物の全質量に対し、０．１質量％以下であることが好ましく、０．０５質量％以下であることがより好ましい。
また、目的に応じて、可視光域に吸収を有する色素を併用し、近赤外線領域に吸収を有する可視画像を形成しうる分散物としてもよい。
【０１２９】
＜インク組成物の好ましい物性＞
分散物をインク組成物に適用する場合、インク組成物の粘度は、０．５ｍＰａ・ｓ〜１０ｍＰａ・ｓが好ましく、１ｍＰａ・ｓ〜７ｍＰａ・ｓがより好ましい。
上記粘度は、ＶＩＳＣＯＭＥＴＥＲ  ＴＶ−２２（ＴＯＫＩ  ＳＡＮＧＹＯ  ＣＯ．ＬＴＤ製）を用いて３０℃の条件下で測定される。
【０１３０】
また、インク組成物の２５℃（±１℃）における表面張力としては、６０ｍＮ／ｍ以下であることが好ましく、２０ｍＮ／ｍ〜５０ｍＮ／ｍであることがより好ましく、２５ｍＮ／ｍ〜４５ｍＮ／ｍであることが更に好ましい。インク組成物の表面張力が上記範囲内であると、基材におけるカールの発生が抑えられ有利である。
インク組成物の表面張力は、Ａｕｔｏｍａｔｉｃ  Ｓｕｒｆａｃｅ  Ｔｅｎｓｉｏｍｅｔｅｒ  ＣＢＶＰ−Ｚ（協和界面科学社製）を用い、プレート法によって測定される。
【０１３１】
〔インク組成物の製造方法〕
本開示におけるインク組成物の製造方法は、特に限定されず、公知のインクの製造方法（調製方法）により製造（調製）することが可能である。
例えば、特開平５−１４８４３６号、同５−２９５３１２号、同７−９７５４１号、同７−８２５１５号、同７−１１８５８４号、特開平１１−２８６６３７号、又は、同１１−２８６６３７号の各公報に記載のインクの製造方法により製造することが可能である。
【０１３２】
また、本開示の分散物をインクジェット記録用インク組成物に適用する場合、インクジェット記録用インク組成物の製造方法は、上述の特定色素を水に含む媒体に分散し、予備分散物を調製する工程、及び、得られた予備分散物とインク組成物に用いる他の成分と、を混合する工程を含むことが好ましい。
【０１３３】
インクジェット記録用インク組成物の製造方法は、以下に示す第一の態様又は第二の態様であることが好ましい。
第一の態様：特定色素、及び、２価のアルカリ土類金属元素及び３価の１３族金属元素の合計含有量がインク組成物の全質量に対して１０ｐｐｍ〜５０，０００ｐｐｍとなる量の２価のアルカリ土類金属塩及び３価の１３族金属塩の少なくとも一方を水に分散して水分散物を調製する工程（「第一の調製工程」ともいう。）と、上記水分散物と、インク組成物の他の成分とを混合する工程（「第一の混合工程」ともいう。）と、を含む、インクジェット記録用インク組成物の製造方法。
第二の態様：特定色素を水に分散し、水分散物を調製する工程（第二の調製工程ともいう）と、上記水分散物、２価のアルカリ土類金属元素及び３価の１３族金属元素の合計含有量がインク組成物の全質量に対して１０ｐｐｍ〜５０，０００ｐｐｍとなる量の２価のアルカリ土類金属塩及び３価の１３族金属塩の少なくとも一方、及び、インク組成物の他の成分を混合する工程（第二の混合工程ともいう）と、を含む、インクジェット記録用インク組成物の製造方法。
上記第一の態様又は第二の態様によれば、保存安定性により優れたインクジェット記録用インク組成物が得られる。
以下、第一の態様及び第二の態様について詳細を説明する。
【０１３４】
（第一の態様）
〔第一の調製工程〕
第一の調製工程は、特定色素、及び、２価のアルカリ土類金属元素及び３価の１３族金属元素の合計含有量がインク組成物の全質量に対して１０ｐｐｍ〜５０，０００ｐｐｍとなる量の２価のアルカリ土類金属塩及び３価の１３族金属塩の少なくとも一方を水に分散して水分散物（色素分散物）を調製する工程である。
上記水分散物における特定色素の含有量は、水分散物の全質量に対し、０．１質量％〜７０質量％であることが好ましく、１．０質量％〜３０質量％であることがより好ましい。
上記水分散物における２価のアルカリ土類金属塩及び３価の１３族金属塩の含有量は、水分散物の全質量に対し、２０ｐｐｍ〜１００，０００ｐｐｍであることが好ましい。
また、水分散物を調製する際に、分散性の向上のため、更に界面活性剤を含有してもよい。
界面活性剤としては、上述のインク組成物に含有される界面活性剤が挙げられる。
上記水分散物における界面活性剤の含有量は、水分散物の全質量に対し、０．１質量％〜５質量％であることが好ましい。
分散方法としては、公知の分散方法が特に制限なく使用可能であり、一例としては、ペイントシェイカーを用いた分散方法が挙げられる。
【０１３５】
〔第一の混合工程〕
第一の混合工程は、上記水分散物と、インク組成物の他の成分とを混合する工程である。
第一の混合工程により、本開示に係るインクジェット記録用インク組成物が得られる。
第一の混合工程後、得られた混合後の液をフィルターろ過することにより、本開示に係るインクジェット記録用インク組成物としてもよい。
インク組成物の他の成分としては、他の色素、水等の溶剤、界面活性剤、その他の成分等の、上述のインク組成物が含有する成分が挙げられる。
第一の混合工程においては、上記水分散物の含有量を、インク組成物の全質量に対し、１０〜９０質量％とすることが好ましい。
混合方法としては、公知の混合方法が特に制限なく使用することができ、一例としては、各成分を容器中で撹拌する方法が挙げられる。
【０１３６】
（第二の態様）
〔第二の調製工程〕
第二の調製工程は、特定色素を水に分散し、水分散物を調製する工程である。
第二の調製工程の好ましい態様は、２価のアルカリ土類金属塩及び３価の１３族金属塩を含有しないこと以外は第一の調製工程と同様である。
【０１３７】
〔第二の混合工程〕
第二の混合工程は、上記水分散物、２価のアルカリ土類金属元素及び３価の１３族金属元素の合計含有量がインク組成物の全質量に対して１０ｐｐｍ〜５０，０００ｐｐｍとなる量の２価のアルカリ土類金属塩及び３価の１３族金属塩の少なくとも一方、及び、インク組成物の他の成分を混合する工程である。
第二の調製工程の好ましい態様は、２価のアルカリ土類金属塩及び３価の１３族金属塩を更に混合すること以外は第一の調製工程と同様である。
【０１３８】
＜インクジェット記録方法＞
本開示のインクジェット記録方法は、基材上に、既述の本開示の分散物であるインクジェット記録用インク組成物を付与する工程を含む。基材上に付与された分散物の乾燥物が近赤外線吸収画像となる。
【０１３９】
基材に、本開示の分散物であるインクジェット記録用インク組成物をインクジェット法によって付与する工程によれば、基材上に選択的にインク組成物を付与でき、所望の近赤外線吸収画像を簡易に形成できる。
【０１４０】
（基材）
近赤外線吸収画像が形成される基材としては、近赤外線吸収画像を形成し得るものであれば特に制限はなく、紙、布、木材、金属板、プラスチックフィルム、等が挙げられる。
紙としては、普通紙、再生紙、コート紙、インクジェット記録用紙等を特に制限なく用いることができる。
上記基材には、インクジェット法、又は、その他の公知の方法により、可視画像が形成されていてもよい。
【０１４１】
近赤外線吸収画像としては特に制限はないが、複数の要素パターン（例えば、ドットパターン、ラインパターン、等）からなる近赤外線吸収画像、言い換えれば複数の要素パターンの集合である近赤外線吸収画像が好ましい。
ドットパターンの直径は、２５μｍ〜７０μｍが好ましく、３０μｍ〜６０μｍがより好ましい。
【０１４２】
インクジェット法の方式には特に制限はなく、公知の方式、例えば、静電誘引力を利用してインク組成物を吐出させる電荷制御方式、ピエゾ素子の振動圧力を利用するドロップオンデマンド方式（圧力パルス方式）、電気信号を音響ビームに変えインク組成物に照射して放射圧を利用してインク組成物を吐出させる音響インクジェット方式、及びインク組成物を加熱して気泡を形成し、生じた圧力を利用するサーマルインクジェット（バブルジェット（登録商標））方式等のいずれであってもよい。
インクジェット法としては、特に、特開昭５４−５９９３６号公報に記載の方法で、熱エネルギーの作用を受けたインク組成物が急激な体積変化を生じ、この状態変化による作用力によって、インク組成物をノズルから吐出させるインクジェット法を有効に利用することができる。
また、インクジェット法については、特開２００３−３０６６２３号公報の段落００９３〜０１０５に記載の方法も参照できる。
【０１４３】
インクジェット法に用いるインクジェットヘッドとしては、短尺のシリアルヘッドを用い、ヘッドを基材の幅方向に走査させながら記録を行なうシャトル方式と、基材の１辺の全域に対応して記録素子が配列されているラインヘッドを用いたライン方式とが挙げられる。
ライン方式では、記録素子の配列方向と交差する方向に基材を走査させることで基材の全面にパターン形成を行なうことができ、短尺ヘッドを走査するキャリッジ等の搬送系が不要となる。
また、キャリッジの移動と基材との複雑な走査制御が不要になり、基材だけが移動するので、シャトル方式に比べて記録速度の高速化が実現できる。
本開示のインクジェット記録方法は、これらのいずれにも適用可能であるが、ライン方式が好ましい。
【０１４４】
インクジェットヘッドから吐出されるインク組成物の液滴量としては、高精細なパターンを得る観点で、１ｐＬ（ピコリットル、以下同様）〜１０ｐＬが好ましく、１．５ｐＬ〜６ｐＬがより好ましい。
【０１４５】
近赤外線吸収画像における、特定色素の単位面積当たりの付与量は、０．０５ｇ／ｍ２〜１．０ｇ／ｍ２であることが好ましく、０．１ｇ／ｍ２〜０．５ｇ／ｍ２であることがより好ましい。
【０１４６】
基材上に付与されたインク組成物（分散物）の乾燥物は、基材上に付与されたインク組成物を公知の乾燥方法により乾燥することで形成される。
本開示において、「乾燥」とは、インク組成物中の水、有機溶剤等の媒体の少なくとも一部を揮発させて除去することをいい、インク組成物を乾燥させて得られたものを「乾燥物」という。
乾燥方法としては、自然乾燥でもよく、温風の吹き付けなどの加熱乾燥でもよい。
【０１４７】
なお、上記インクジェット記録方法により得られた近赤外線吸収画像の極大吸収波長を測定する試料は、インク組成物をＯＫトップコート紙（王子製紙社製）上に０．２０ｇ／ｍ２で打滴し、５０℃にて１０分間送風乾燥させて得た乾燥物を使用する。
【０１４８】
本開示において、乾燥物、即ち、形成された近赤外線吸収画像の極大吸収波長は、１５０ｍｍφ大形積分球付属装置ＬＩＳＲ−３１００（島津製作所社製）を備えた分光光度計ＵＶ−３１００ＰＣ（島津製作所社製）を用いて反射スペクトルを測定することにより求められる。
【０１４９】
＜記録物＞
本開示の記録物の第一の態様は、基材と、基材上に配置された既述の本開示の分散物であるインク組成物の乾燥物である近赤外線吸収画像と、を有する記録物である。
本開示の記録物の第二の態様は、基材と、基材上に配置された近赤外線吸収画像とを有し、上記近赤外線吸収画像は、上記一般式１で表される色素、即ち、特定色素を含み、近赤外線吸収画像の極大吸収波長が７００ｎｍ〜１，２００ｎｍの範囲にある記録物である。
【０１５０】
本開示のインク組成物は、得られる近赤外線吸収画像の不可視性及び読み取り性の観点から、乾燥物とした場合の４００ｎｍ〜１，２００ｎｍの範囲における極大吸収波長が７００ｎｍ〜１，２００ｎｍの範囲であることが好ましい。
上述の乾燥物とした場合の極大吸収波長の測定と同様の方法によって、光学濃度を４００ｎｍ〜１，２００ｎｍの範囲において測定することにより、上記極大吸収波長の値を測定することが可能である。光学濃度の測定は、１５０ｍｍφ大形積分球付属装置ＬＩＳＲ−３１００（島津製作所社製）を備えた分光光度計ＵＶ−３１００ＰＣ（島津製作所社製）を使用して行われる。
【０１５１】
本開示の記録物は、上記いずれの態様においても、上記本開示のインクジェット記録方法により得られる記録物であることが好ましい。
なお、本開示において「記録物」とは、基材と、上記基材上に配置されたインク組成物の乾燥物である画像とを有する態様を意味する。即ち、「記録物」とは、被記録媒体である任意の基材上に、本開示の分散物であるインク組成物を用いて得られた画像を有する印刷物などを包含する意味で用いられる。
【０１５２】
〔記録物の第一の態様〕
（基材）
本開示の記録物の第一の態様における基材は、本開示のインクジェット記録方法における基材と同様であり、好ましい態様も同様である。
【０１５３】
（近赤外線吸収画像）
本開示の記録物の第一の態様における近赤外線吸収画像は、本開示の分散物であるインク組成物の乾燥物である。
本開示のインク組成物としての分散物を乾燥物とする方法としては、特に制限はなく、上記インクジェット記録方法にて開示したより乾燥物とすることが可能である。
【０１５４】
また、本開示の記録物の第一の態様における近赤外線吸収画像の極大吸収波長は、７００ｎｍ〜１，２００ｎｍの範囲にあることが好ましく、７１０ｎｍ〜１，２００ｎｍの範囲にあることがより好ましく、７６０ｎｍ〜１，２００ｎｍの範囲にあることが更に好ましく、８００ｎｍ〜１，２００ｎｍの範囲にあることが特に好ましい。
上記極大吸収波長は、本開示のインクジェット記録用インク組成物の、乾燥物とした場合の極大吸収波長を測定する方法と同様の方法により測定される。
【０１５５】
また、近赤外線吸収画像の不可視性及び読み取り性の観点から、本開示の記録物の第一の態様における近赤外線吸収画像において、４００ｎｍ〜１，２００ｎｍの波長域で測定された場合の極大吸収波長が７００ｎｍ〜１，２００ｎｍの波長の範囲にあることが、画像の赤外線吸収性の観点から好ましい。
上記極大吸収波長は、本開示のインクジェット記録用インク組成物の、乾燥物とした場合の極大吸収波長を測定する方法と同様の方法により測定される。
【０１５６】
近赤外線吸収画像の不可視性の観点から、本開示の記録物の第一の態様における近赤外線吸収画像において、４５０ｎｍにおける光学濃度（ＯＤ）が、既述の方法で測定された極大吸収波長における光学濃度の１／７以下であることが好ましい。上記光学濃度は、極大吸収波長における光学濃度の１／８以下であることがより好ましく、極大吸収波長における光学濃度の１／９以下であることがさらに好ましい。
また、上記近赤外線吸収画像の極大吸収波長における光学濃度は、読み取り性の観点から、０．１以上であることが好ましく、０．３以上であることがより好ましく、０．５以上であることが更に好ましい。
上記光学濃度は、本開示における上記近赤外線吸収画像（インク組成物の乾燥物）の光学濃度を測定する方法と同様の方法により測定される。
【０１５７】
本開示の記録物の第一の態様における近赤外線吸収画像において、特定色素の単位面積当たりの含有量は、０．０５ｇ／ｍ２〜１．０ｇ／ｍ２であることが好ましく、０．１ｇ／ｍ２〜０．５ｇ／ｍ２であることがより好ましい。
【０１５８】
〔記録物の第二の態様〕
（基材）
本開示の記録物の第二の態様における基材は、本開示のインクジェット記録方法において述べた基材と同様であり、好ましい態様も同様である。
【０１５９】
（近赤外線吸収画像）
本開示の記録物の第二の態様における近赤外線吸収画像に含まれる、特定色素は、本開示の分散物に含まれる特定色素（上記一般式１で表される色素）と同義であり、好ましい態様も同様である。
本開示の記録物における近赤外線吸収画像は、上記特定色素が、Ｊ会合体の状態で含まれることが好ましい。Ｊ会合体であることの確認は、本開示のインクジェット記録用インク組成物の、乾燥物とした場合の色素がＪ会合状態であるか、非会合状態であるかを判断する方法と同様の方法により判断することが可能である。
その他、本開示の記録物の第二の態様における近赤外線吸収画像において、近赤外線吸収画像の極大吸収波長、４００ｎｍ〜１，２００ｎｍの波長の範囲における極大吸収波長、極大吸収波長における光学濃度に対する４５０ｎｍにおける光学濃度（ＯＤ）の割合、極大吸収波長における光学濃度、及び、特定色素の単位面積当たりの含有量は、本開示の記録物の第一の態様における事項と、それぞれと同義であり、好ましい態様も同様である。
【０１６０】
（近赤外線吸収画像を読み取る方法）
本開示の記録物に含まれる近赤外線吸収画像に対し、赤外線読み取り方法を適用することで、形成された画像が近赤外線吸収性の画像であるか否かを確認することができ、不可視の画像である場合も、近赤外線吸収画像を読み取ることができる。
【０１６１】
近赤外線吸収画像を読み取る方法としては、特に限定されず、公知の方法を用いることができる。
例えば、近赤外線吸収画像に斜めから赤外線を照射し、反射光を赤外線出力部の近傍にある受光器により読み取り、照射光と読み取られた反射光とを対比することにより、赤外線の吸収の有無を判定し、近赤外線吸収画像を読み取る方法が挙げられる。
近赤外線吸収画像の読み取りに用いられる光源としては、例えば、レーザー、又は、発光ダイオード（ＬＥＤ）が使用される。
近赤外線吸収画像の読み取りに用いられる波長としては、７００ｎｍ〜１，２００ｎｍの範囲内であればよい。近赤外線吸収画像は、例えば、汎用ＬＥＤの波長である８５０ｎｍの光源を用いて読み取ることが好ましい。
【０１６２】
本開示の分散物に含まれる特定色素としての一般式１で表される化合物は、新規化合物である。
＜一般式１で表される化合物＞
本開示の化合物は、下記一般式１で表される。
【０１６３】
【化１９】
2019160156.tif 000025
一般式１中、Ｌ１は５個又は７個のメチン基からなるメチン鎖を表し、上記メチン鎖の中央のメチン基に下記式Ａで表される置換基を有する。
Ｒ１、Ｒ２、Ｒ３及びＲ４はＲ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。
【０１６４】
【化２０】
2019160156.tif 000026
【０１６５】
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、水素原子、ハロゲン原子、アルキル基、アリール基、一価のヘテロ環基、シアノ基、ヒドロキシ基、ホルミル基、カルボキシ基、アミノ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【０１６６】
なかでも、上記一般式１において、Ｒ１、Ｒ２、Ｒ３及びＲ４よりなる群から選ばれた少なくとも１つが水素原子である化合物が好ましい。
さらに、上記一般式１で表される化合物は、下記一般式２で表される化合物であることがより好ましい。
一般式１で表される化合物が、一般式２で表される構造をとることで、吸収波長がより長波長皮にシフトし、より不可視性に優れた近赤外線吸収性色素となる。
【０１６７】
【化２１】
2019160156.tif 000027
【０１６８】
一般式２におけるＬ１、Ｒ５、Ｒ６、Ｒ７、Ｒ８及びｎは、本開示の分散物の項で既述の一般式２におけるＬ１、Ｒ５、Ｒ６、Ｒ７、Ｒ８及びｎとそれぞれ同義であり、好ましい態様も同様である。
なかでも、上記一般式２において、Ｒ５、Ｒ６、Ｒ７及びＲ８よりなる群から選ばれた少なくとも１つが水素結合性基を含むことが好ましい。Ｒ５、Ｒ６、Ｒ７及びＲ８よりなる群から選ばれた少なくとも１つが水素結合性基を含むことにより、形成される画像の耐水性、耐湿熱性がより向上する。
なお、一般式２における各基の詳細及び好ましい態様は既述の通りである。
【実施例】
【０１６９】
以下、実施例を挙げて本開示を詳細に説明する。以下の実施例に示す材料、使用量、割合、処理内容、及び、処理手順等は、本開示の趣旨を逸脱しない限り、適宜、変更することができる。したがって、本開示の範囲は以下に示す具体例に限定されない。なお、以下の実施例において、「部」、「％」とは、特に断りのない限り、「質量部」、「質量％」を意味する。
以下、実施例における化合物１〜化合物１１５は、それぞれ上記一般式１で表される特定色素の具体例に示した化合物１〜化合物１１５と同様の化合物を示す。【０１７０】
〔化合物１の合成〕
化合物１は、以下のスキームに従い、合成した。【０１７１】
【化２２】
2019160156.tif 000028
【０１７２】
フラスコに、３’−アミノアセトアニリドを２２５．０ｇ、メタノールを５９４．０ｇ、シアン化ナトリウムを１３９．７ｇ、水を１３５０ｇ、及び酢酸（ＡｃＯＨ）を１３５．３ｇ加えて、２０℃で１時間撹拌した。反応液中で析出した結晶をろ取することで、化合物１−Ａを２１６．６ｇ得た。
フラスコに、得られた化合物１−Ａを２１５．０ｇ、メタノールを３０２０ｇ、マロン酸ジエチルを１７８．２ｇ、及びナトリウムメトキシド２８％メタノール溶液（ＳＭ−２８）を２１４．６ｇ加えて、６５℃で６時間撹拌した。
得られた反応液を２０℃に戻して、反応液中で析出した結晶をろ取することで、化合物１−Ｂを１９８．０ｇ得た。
フラスコに、得られた化合物１−Ｂを１９５．０ｇ、及び水を９７５．０ｇ加えた後、反応液のｐＨが２．０になるまで５％塩酸水溶液を加え、２０℃で１時間撹拌した。
反応液中で析出した結晶をろ取することで、化合物１−Ｃを１７５．０ｇ得た。【０１７３】
フラスコに、得られた化合物１−Ｃを２５．０ｇ、Ｎ，Ｎ−ジメチルホルムアミド１３６．２ｇ、及び酢酸リチウム（ＬｉＯＡｃ）１２．７ｇを加えて、２０℃で１０分撹拌した後、化合物１−Ｄを１５．６ｇ加えて、２０℃で４時間撹拌した。得られた反応液に水１５６．３ｇを加えて、２０℃で１時間撹拌した後、メタノール２４７．５ｇを加えて、２０℃で１時間撹拌した。
反応液中で析出した結晶をろ過することで、化合物１を２８．４ｇ得た。【０１７４】
（化合物１の確認）
化合物１のＮＭＲスペクトル：１Ｈ  ＮＭＲ  （重ＤＭＳＯ）  δ  １０．７（２Ｈ、ｓ）、１０．０（２Ｈ、ｓ）、８．７（２Ｈ、ｍ）、７．９−７．６（２Ｈ、ｍ）、７．６−７．０（１０Ｈ、ｍ）、６．９−６．７（２Ｈ、ｍ）、２．０（６Ｈ、ｓ）
ＮＭＲスペクトルにより、得られた化合物１は、既述の例示化合物である化合物１の構造を有することを確認した。【０１７５】
〔化合物２〜１１５の合成〕
化合物１の合成において、３´−アミノアセトアニリドおよび化合物１−Ｄを、対応する構造の化合物に換えて、同様の合成をおこなうことで、化合物２〜１１５を得た。【０１７６】
〔化合物２の合成〕
化合物２は、以下のスキームに従い、合成した。【０１７７】
【化２３】
2019160156.tif 000029
【０１７８】
フラスコに、化合物１−Ａを２２５．０ｇ、２−プロパノール（ＩＰＡ）を１１９０ｇ、３５％塩酸を８５０ｇ加えて、６５℃で１２時間撹拌した。
得られた反応液を２０℃に戻して、反応液中で析出した結晶をろ取することで、化合物２−Ａを１９９．０ｇ得た。
フラスコに、得られた化合物２−Ａを１９５．０ｇ、及びＮ，Ｎ−ジメチルアセトアミドを７３３．０ｇ、トリエチルアミン（Ｅｔ３Ｎ）を１０５．０ｇ加えた後、０℃でプロピオニルクロリド（ｎＰｒＣＯＣｌ）を１１３．０ｇ加えて、室温で１時間撹拌した。
得られた反応液に水を４８７５ｇ加えて３０分撹拌した後、反応液中で析出した結晶をろ過することで、化合物２−Ｂを２２３．０ｇ得た。
フラスコに、得られた化合物２−Ｂを２００．０ｇ、メタノールを２８００ｇ、マロン酸ジエチルを４３４．３ｇ、及びナトリウムメトキシド２８％メタノール溶液（ＳＭ−２８）を５２３．２ｇ加えて、６５℃で４時間撹拌した。
得られた反応液を２０℃に戻した後、酢酸エチル９５００ｇを加えて３０分撹拌した。反応液中で析出した結晶をろ取することで、化合物２−Ｃを２４８．５ｇ得た。
フラスコに、得られた化合物２−Ｃを２００．０ｇ、及び水（超純水、Super Pure Water：ＳＰＷ）を１０００ｇ加えた後、反応液のｐＨが２．０になるまで５％塩酸水溶液を加え、２０℃で１時間撹拌した。
反応液中で析出した結晶をろ取することで、化合物２−Ｄを１８２．０ｇ得た。【０１７９】
フラスコに、得られた化合物２−Ｄを２５．０ｇ、Ｎ，Ｎ−ジメチルホルムアミド（ＤＭＦ）１３６．２ｇ、及び酢酸リチウム（ＬｉＯＡｃ）１１．４ｇを加えて、２０℃で１０分撹拌した後、化合物１−Ｄを１４．１ｇ加えて、２０℃で４時間撹拌した。得られた反応液に水１５６．３ｇを加えて、２０℃で１時間撹拌した後、メタノール２４７．５ｇを加えて、２０℃で１時間撹拌した。
反応液中で析出した結晶をろ過することで、化合物２を２８．１ｇ得た。【０１８０】
（化合物２の確認）
化合物２のＮＭＲスペクトル：１Ｈ  ＮＭＲ  （重ＤＭＳＯ）  δ  １０．７（２Ｈ、ｓ）、９．９（２Ｈ、ｓ）、８．７（２Ｈ、ｍ）、７．９−７．６（２Ｈ、ｍ）、７．６−７．１（１０Ｈ、ｍ）、６．９−６．７（２Ｈ、ｍ）、２．３（４Ｈ、ｔ、Ｊ＝７．０Ｈｚ）、１．６（４Ｈ、ｍ）、０．９（６Ｈ、ｔ、Ｊ＝８．０Ｈｚ）
ＮＭＲスペクトルにより、得られた化合物２は、既述の例示化合物である化合物２の構造を有することを確認した。【０１８１】
〔化合物３の合成〕
化合物３は、以下のスキームに従い、合成した。【０１８２】
【化２４】
2019160156.tif 000030
【０１８３】
フラスコに、化合物２−Ａを１８０．０ｇ、及びＮ，Ｎ−ジメチルアセトアミド（ＤＭＡｃ）を６７６．８ｇ、トリエチルアミン（Ｅｔ３Ｎ）を９７．１ｇ加えた後、０℃で塩化ベンゾイル（ＢｚＣｌ）を１３４．９ｇ加えて、室温で１時間撹拌した。
得られた反応液に水を４５００ｇ加えて３０分撹拌した後、反応液中で析出した結晶をろ過することで、化合物３−Ａを２３５．２ｇ得た。
フラスコに、得られた化合物３−Ａを２００．０ｇ、メタノール（ＭｅＯＨ）を２８００ｇ、マロン酸ジエチル（ＣＨ２（ＣＯ２Ｅｔ）２を３７６．５ｇ、及びナトリウムメトキシド２８％メタノール溶液（ＳＭ−２８）を４５３．５ｇ加えて、６５℃で４時間撹拌した。
得られた反応液を２０℃に戻した後、酢酸エチル９５００ｇを加えて３０分撹拌した。反応液中で析出した結晶をろ取することで、化合物３−Ｂを２３８．２ｇ得た。
フラスコに、得られた化合物３−Ｂを２００．０ｇ、及び水を１０００ｇ加えた後、反応液のｐＨが２．０になるまで５％塩酸水溶液を加え、２０℃で１時間撹拌した。
反応液中で析出した結晶をろ取することで、化合物３−Ｃを１８３．５ｇ得た。【０１８４】
フラスコに、得られた化合物３−Ｃを２５．０ｇ、Ｎ，Ｎ−ジメチルホルムアミド１３６．２ｇ、及び酢酸リチウム１０．２ｇを加えて、２０℃で１０分撹拌した後、化合物１−Ｄを１２．６ｇ加えて、２０℃で４時間撹拌した。得られた反応液に水１５６．３ｇを加えて、２０℃で１時間撹拌した後、メタノール２４７．５ｇを加えて、２０℃で１時間撹拌した。
反応液中で析出した結晶をろ過することで、化合物３を２８．５ｇ得た。【０１８５】
（化合物３の確認）
化合物３のＮＭＲスペクトル：１Ｈ  ＮＭＲ  （重ＤＭＳＯ）  δ  １０．７（２Ｈ、ｓ）、１０．３（２Ｈ、ｓ）、８．７（２Ｈ、ｍ）、８．０−７．９（４Ｈ、ｍ）、７．９−７．７（４Ｈ、ｍ）、７．７−７．５（８Ｈ、ｍ）、７．５−７．１（６Ｈ、ｍ）、７．０−６．８（２Ｈ、ｍ）
ＮＭＲスペクトルにより、得られた化合物３は、既述の例示化合物である化合物３の構造を有することを確認した。【０１８６】
〔化合物４の合成〕
化合物４は、以下のスキームに従い、合成した。【０１８７】
【化２５】
2019160156.tif 000031
【０１８８】
フラスコに、化合物２−Ａを１９０．０ｇ、及びＮ，Ｎ−ジメチルアセトアミドを７１４．４ｇ、トリエチルアミンを１０２．５ｇ加えた後、０℃でイソニコチノイルクロリド塩酸塩を１８０．３ｇ加えて、室温で１時間撹拌した。
得られた反応液に水を４５００ｇ加えて３０分撹拌した後、反応液中で析出した結晶をろ過することで、化合物４−Ａを２３５．２ｇ得た。
フラスコに、得られた化合物４−Ａを２００．０ｇ、メタノールを２８００ｇ、マロン酸ジエチルを３７５．０ｇ、及びナトリウムメトキシド２８％メタノール溶液を４５１．７ｇ加えて、６５℃で４時間撹拌した。
得られた反応液を２０℃に戻した後、酢酸エチル９５００ｇを加えて３０分撹拌した。反応液中で析出した結晶をろ取することで、化合物４−Ｂを２４３．０ｇ得た。
フラスコに、得られた化合物４−Ｂを２００．０ｇ、及び水を１０００ｇ加えた後、反応液のｐＨが２．０になるまで５％塩酸水溶液を加え、２０℃で１時間撹拌した。
反応液中で析出した結晶をろ取することで、化合物４−Ｃを１６８．５ｇ得た。【０１８９】
フラスコに、得られた化合物４−Ｃを２５．０ｇ、Ｎ，Ｎ−ジメチルホルムアミド１３６．２ｇ、及び酢酸リチウム１０．２ｇを加えて、２０℃で１０分撹拌した後、化合物１−Ｄを１２．６ｇ加えて、２０℃で４時間撹拌した。得られた反応液に水１５６．３ｇを加えて、２０℃で１時間撹拌した後、メタノール２４７．５ｇを加えて、２０℃で１時間撹拌した。
反応液中で析出した結晶をろ過することで、化合物４を２６．９ｇ得た。【０１９０】
（化合物４の確認）
化合物４のＮＭＲスペクトル：１Ｈ  ＮＭＲ  （重ＤＭＳＯ）  δ  １０．７（２Ｈ、ｓ）、１０．３（２Ｈ、ｓ）、８．７（２Ｈ、ｍ）、８．０−７．９（４Ｈ、ｍ）、７．９−７．７（４Ｈ、ｍ）、７．７−７．５（８Ｈ、ｍ）、７．５−７．１（６Ｈ、ｍ）、７．０−６．８（２Ｈ、ｍ）
ＮＭＲスペクトルにより、得られた化合物４は、既述の例示化合物である化合物４の構造を有することを確認した。【０１９１】
〔化合物７の合成〕
化合物７は、以下のスキームに従い、合成した。【０１９２】
【化２６】
2019160156.tif 000032
【０１９３】
フラスコに、化合物２−Ａを１７０．０ｇ、及びＮ，Ｎ−ジメチルアセトアミドを６３９．２ｇ、トリエチルアミンを９７．１ｇ加えた後、０℃でイソシアン酸フェニル（ＰｈＮＣＯ）を１０７．９ｇ加えて、室温で１時間撹拌した。
得られた反応液に水を４５００ｇ加えて３０分撹拌した後、反応液中で析出した結晶をろ過することで、化合物７−Ａを２２５．３ｇ得た。
フラスコに、得られた化合物７−Ａを２００．０ｇ、メタノールを２８００ｇ、マロン酸ジエチルを３５５．６ｇ、及びナトリウムメトキシド２８％メタノール溶液を４２８．３ｇ加えて、６５℃で４時間撹拌した。
得られた反応液を２０℃に戻した後、酢酸エチル９５００ｇを加えて３０分撹拌した。反応液中で析出した結晶をろ取することで、化合物７−Ｂを２３５．３ｇ得た。
フラスコに、得られた化合物７−Ｂを２００．０ｇ、及び水を１０００ｇ加えた後、反応液のｐＨが２．０になるまで５％塩酸水溶液を加え、２０℃で１時間撹拌した。
反応液中で析出した結晶をろ取することで、化合物７−Ｃを１８２．２ｇ得た。【０１９４】
フラスコに、得られた化合物７−Ｃを２５．０ｇ、Ｎ，Ｎ−ジメチルホルムアミド１３６．２ｇ、及び酢酸リチウム９．８ｇを加えて、２０℃で１０分撹拌した後、化合物１−Ｄを１２．１ｇ加えて、２０℃で４時間撹拌した。得られた反応液に水１５６．３ｇを加えて、２０℃で１時間撹拌した後、メタノール２４７．５ｇを加えて、２０℃で１時間撹拌した。
反応液中で析出した結晶をろ過することで、化合物７を２７．３ｇ得た。【０１９５】
（化合物７の確認）
化合物７のＮＭＲスペクトル：１Ｈ  ＮＭＲ  （重ＤＭＳＯ）  δ  １０．７（２Ｈ、ｓ）、８．７−８．６（６Ｈ、ｍ）、７．９−７．７（２Ｈ、ｍ）、７．５−７．１（１８Ｈ、ｍ）、７．０−６．９（２Ｈ、ｍ）、６．９−６．７（２Ｈ、ｍ）
ＮＭＲスペクトルにより、得られた化合物７は、既述の例示化合物である化合物７の構造を有することを確認した。【０１９６】
〔化合物１１の合成〕
化合物１１は、以下のスキームに従い、合成した。【０１９７】
【化２７】
2019160156.tif 000033
【０１９８】
フラスコに、化合物２−Ａを１６０．０ｇ、及びＮ，Ｎ−ジメチルアセトアミドを６０１．６ｇ、トリエチルアミンを８６．３ｇ加えた後、０℃で４−フルオロベンゾイルクロリドを１３５．２ｇ加えて、室温で１時間撹拌した。
得られた反応液に水を４０００ｇ加えて３０分撹拌した後、反応液中で析出した結晶をろ過することで、化合物１１−Ａを２２１．５ｇ得た。
フラスコに、得られた化合物１１−Ａを２００．０ｇ、メタノールを２８００ｇ、マロン酸ジエチルを３５１．７ｇ、及びナトリウムメトキシド２８％メタノール溶液を４２３．６ｇ加えて、６５℃で４時間撹拌した。
得られた反応液を２０℃に戻した後、酢酸エチル９５００ｇを加えて３０分撹拌した。反応液中で析出した結晶をろ取することで、化合物１１−Ｂを２２５．０ｇ得た。
フラスコに、得られた化合物１１−Ｂを２００．０ｇ、及び水を１０００ｇ加えた後、反応液のｐＨが２．０になるまで５％塩酸水溶液を加え、２０℃で１時間撹拌した。
反応液中で析出した結晶をろ取することで、化合物１１−Ｃを１７６．６ｇ得た。【０１９９】
フラスコに、得られた化合物１１−Ｃを２５．０ｇ、Ｎ，Ｎ−ジメチルホルムアミド１３６．２ｇ、及び酢酸リチウム９．７ｇを加えて、２０℃で１０分撹拌した後、化合物１−Ｄを１１．９ｇ加えて、２０℃で４時間撹拌した。得られた反応液に水１５６．３ｇを加えて、２０℃で１時間撹拌した後、メタノール２４７．５ｇを加えて、２０℃で１時間撹拌した。
反応液中で析出した結晶をろ過することで、化合物１１を２６．７ｇ得た。【０２００】
（化合物１１の確認）
化合物１１のＮＭＲスペクトル：１Ｈ  ＮＭＲ  （重ＤＭＳＯ）  δ  １０．７（２Ｈ、ｓ）、１０．３（２Ｈ、ｓ）、８．７（２Ｈ、ｍ）、８．０（４Ｈ，ｍ）、７．９−７．７（４Ｈ、ｍ）、７．６−７．５（２Ｈ、ｍ）７．５−７．１（１０Ｈ、ｍ）、７．０−６．８（２Ｈ、ｍ）
ＮＭＲスペクトルにより、得られた化合物１１は、既述の例示化合物である化合物１１の構造を有することを確認した。【０２０１】
〔化合物３７の合成〕
化合物３７は、以下のスキームに従い、合成した。【０２０２】
【化２８】
2019160156.tif 000034
【０２０３】
既述の化合物１の合成と同様にして、中間体である化合物１−Ｃを得た。
フラスコに、得られた化合物１−Ｃを２５．０ｇ、Ｎ，Ｎ−ジメチルホルムアミド１３６．２ｇ、及び酢酸リチウム１２．６ｇを加えて、２０℃で１０分撹拌した後、化合物３７−Ａを１５．５ｇ加えて、２０℃で４時間撹拌した。得られた反応液に水１５６．３ｇを加えて、２０℃で１時間撹拌した後、メタノール２４７．５ｇを加えて、２０℃で１時間撹拌した。
反応液中で析出した結晶をろ過することで、化合物３７を２９．４ｇ得た。【０２０４】
（化合物３７の確認）
化合物３７のＮＭＲスペクトル：１Ｈ  ＮＭＲ  （重ＤＭＳＯ）  δ  １０．７（２Ｈ、ｓ）、１０．０（２Ｈ、ｓ）、８．０−７．６（２Ｈ、ｍ）、７．６−７．１（１３Ｈ、ｍ）、６．９−６．７（２Ｈ、ｍ）、２．０（６Ｈ、ｓ）
ＮＭＲスペクトルにより、得られた化合物３７は、既述の例示化合物である化合物３７の構造を有することを確認した。【０２０５】
＜近赤外線吸収分散物：インク組成物の調製＞
（実施例１）
下記組成に記載の各成分を、以下に示す（分散法１）、（分散法２）及び（分散法３）に従って分散処理を行い、特定色素を含む３種類のインク組成物を得た。
−組成−
・特定色素（化合物１）：０．５質量部
・超純水（比抵抗値１８ＭΩ・ｃｍ以上）：７８．８質量部
・プロピレングリコール：１９．７質量部
・オルフィンＥ１０１０：１質量部
ここで、オルフィンＥ１０１０は、日信化学社製のアセチレングリコール系界面活性剤である。【０２０６】
（分散法１）
上記組成の各成分を、スターラー及び撹拌子を用いて、２５℃（常温）で２時間の撹拌を行い、インク組成物を得た。
（分散法２）
上記組成の各成分を、ペイントシェイカーを用いて、２５℃（常温）で２時間の撹拌を行い、インク組成物を得た。
（分散法３）
上記組成の各成分を、ペイントシェイカーを用いて、２５℃（常温）で５時間の撹拌を行い、インク組成物を得た。【０２０７】
（実施例２〜実施例１１５）
上記の組成にて用いた化合物１を化合物２〜化合物１１５にそれぞれ変更した以外は、実施例１のインク組成物の調製と同様にして、実施例２〜実施例１１５のインク組成物をそれぞれ３種類ずつ調製した。【０２０８】
（比較例１）
特開２００８−１４４００４号公報の実施例１と同様の方法により、比較例１のインク組成物を調製した。比較例１のインク組成物に含まれる色素（特開２００８−１４４００４号公報の段落〔００３０〕に記載の色素（２０））は、対カチオンが１／２Ｍｇ２＋であること以外は、一般式１で表される構造を有する色素化合物である。【０２０９】
（比較例２）
特開２００２−２９４１０７号公報の実施例に記載のインクＩ−１と同様の方法により、比較例２のインク組成物を調製した。【０２１０】
（比較例３）
実施例１において、化合物１を下記固体分散染料１に変更した以外は同様にして、比較例３のインク組成物を調製した。下記固体分散染料１は、特開平１１−２８２１３６号公報に記載の方法と同様に合成した。【０２１１】
【化２９】
2019160156.tif 000035
【０２１２】
＜記録物の作製＞
既述の方法で得られた実施例１〜実施例１１５及び比較例１〜比較例３のインク組成物を、インクジェット記録装置（ＦＵＪＩＦＩＬＭ  ＤＩＭＡＴＩＸ社製、ＤＭＰ−２８３１）のインクタンクに装填し、インクジェットヘッドからＯＫトップコート紙（王子製紙社製）に付与することで、ベタ画像を記録し、記録物Ａ−１〜記録物Ａ−１１５、及び、比較用記録物ＣＡ−１〜比較用記録物ＣＡ−３をそれぞれ得た。
なお、「ベタ画像」（Ｓｏｌｉｄ  ｉｍａｇｅ）とは、網点率１００％でインク組成物を付与して形成された面画像を意味する。【０２１３】
＜評価＞
〔特性の測定〕
得られた実施例１〜実施例１１５のインク組成物及び比較例１〜比較例３のインク組成物並びに記録物Ａ−１〜Ａ−１１５及び比較用記録物ＣＡ−１〜ＣＡ−３に対して、以下の測定及び評価を行った。測定及び評価の結果は下記表５〜表９に記載した。
表５〜表９中、使用化合物の欄には、インク組成物中に含まれる特定色素の種類を、例示化合物の符号により記載した。また、比較例１〜比較例３のインク組成物には特定色素が含まれないため、含有しないことを示す「−」を記載した。
なお、分散性以外の評価については、分散法２を適用して調製した各インク組成物を用いた。【０２１４】
〔分散性〕
上記分散法１〜分散法３により作製した分散物を用いてインク組成物を作製、インクジェット記録装置（ＦＵＪＩＦＩＬＭ  ＤＩＭＡＴＩＸ社製ＤＭＰ−２８３１）のインクタンクに、上記インク組成物を装填し、下記方法により、インク吐出性を評価することにより、分散性の指標とした。【０２１５】
インクジェットヘッドからのインク組成物の吐出中、インクジェットヘッドのインク組成物吐出部を目視により観察し、下記評価基準に従ってインクの吐出性を評価した。
以下において、「不吐出ノズル数割合（％）」は、全ノズル数に対する不吐出ノズル数の割合（％）を意味する。
−インク吐出性の評価基準−
１：不吐出ノズル数割合が１０％未満である。
２：不吐出ノズル数割合が１０％以上である。
−分散性の評価基準−
Ａ：いずれの分散法を適用した場合でも、インク吐出性が１である。
Ｂ：いずれかの分散法のうち２つで、インク吐出性が１である。
Ｃ：いずれかの分散法のうち１つで、インク吐出性が１である。
Ｄ：いずれの分散方法を用いても、インク吐出性が２である。【０２１６】
〔不可視性〕
記録物Ａ−１〜記録物Ａ−１１５及び比較用記録物ＣＡ−１〜比較用記録物ＣＡ−３を用いて、不可視性の評価を行った。不可視性は、４５０ｎｍにおける光学濃度（ＯＤ）、及び、極大吸収波長における光学濃度を、１５０ｍｍφ大形積分球付属装置ＬＩＳＲ−３１００（島津製作所社製）を備えた分光光度計ＵＶ−３１００ＰＣ（島津製作所社製）を用いて測定し、下記評価基準により判定した。結果を表５〜表９に記載した。
評価結果がＡ、Ｂ又はＣであれば、実用上問題はなく、Ａ又はＢであることが好ましく、Ａであることがより好ましい。【０２１７】
−評価基準−
Ａ：「４５０ｎｍの光学濃度／極大吸収波長の光学濃度」が１／１０（０．１）以下である。
Ｂ：「４５０ｎｍの光学濃度／極大吸収波長の光学濃度」が１／１０を超え１／７（０．１４）以下である。
Ｃ：「４５０ｎｍの光学濃度／極大吸収波長の光学濃度」が１／７を超え１／５以下（０．２）である。
Ｄ：（４５０ｎｍの光学濃度／極大吸収波長の光学濃度）が１／５を超える。【０２１８】
〔耐光性〕
記録物Ａ−１〜記録物Ａ−１１５及び比較用記録物ＣＡ−１〜比較用記録物ＣＡ−３と同様に、各インクジェット記録用インク組成物を用いて、極大吸収波長における光学濃度（ＯＤ、反射濃度）が０．５、１及び１．５となるような３種の記録物をそれぞれ作製した。インクジェット記録用インク組成物の吐出量を調整することにより、上記光学濃度を調整することが可能である。
各記録物に、ウェザーメーター（アトラスＣ．Ｉ６５）を用いて、キセノン光（８５，０００ｌｘ）を６日間照射した。キセノン照射前後の記録物について、極大吸収波長における光学濃度を測定し、（照射後の光学濃度）／（照射前の光学濃度）＝色素残存率として評価した。
全ての光学濃度は、島津製作所社製１５０ｍｍφ大形積分球付属装置ＬＩＳＲ−３１００を備えた分光光度計ＵＶ−３１００ＰＣを用いて測定した。
評価結果がＡ、Ｂ又はＣであれば、実用上問題はなく、Ａ又はＢであることが好ましく、Ａであることがより好ましい。
−評価基準−
Ａ：いずれの濃度においても色素残存率が９０％以上である。
Ｂ：いずれの濃度においても色素残存率が７５％以上９０％未満である。
Ｃ：少なくとも１点の濃度において色素残存率が７５％未満であるが、いずれの濃度においても６０％以上である。
Ｄ：少なくとも１点の濃度において色素残存率が６０％未満である。【０２１９】
〔耐湿熱性〕
上記耐光性の評価における記録物の作製と同様の方法により、極大吸収波長における光学濃度（ＯＤ、反射濃度）が０．５、１及び１．５となるような３種の記録物をそれぞれ作製した。
各記録物を、６０℃、９０％の湿度に設定されたボックス内に７日間放置し、放置後の画像の光学濃度を測定し、（放置後の光学濃度）／（放置前の光学濃度）＝色素残存率として評価した。
全ての光学濃度は、１５０ｍｍφ大形積分球付属装置ＬＩＳＲ−３１００（島津製作所社製）を備えた分光光度計ＵＶ−３１００ＰＣ（島津製作所社製）を用いて測定した。
評価結果がＡ、Ｂ又はＣであれば、実用上問題はなく、Ａ又はＢであることが好ましく、Ａであることがより好ましい。
−評価基準−
Ａ：いずれの濃度においても色素残存率が９０％以上である。
Ｂ：いずれの濃度においても色素残存率が７５％以上９０％未満である。
Ｃ：少なくとも１点の濃度において色素残存率が７５％未満であるが、いずれの濃度においても６０％以上である。
Ｄ：少なくとも１点の濃度において色素残存率が６０％未満である。【０２２０】
【表５】
2019160156.tif 000036
【０２２１】
【表６】
2019160156.tif 000037
【０２２２】
【表７】
2019160156.tif 000038
【０２２３】
【表８】
2019160156.tif 000039
【０２２４】
【表９】
2019160156.tif 000040
【０２２５】
表５〜表９の結果より、実施例１〜実施例１１５のインク組成物（分散物）は、３種類のインクのいずれにおいても特定色素の分散性が良好であった。また、実施例１〜実施例１１５のインク組成物の乾燥物である記録物における画像は、近赤外領域に吸収を有する画像であり、いずれも不可視性に優れていた。さらに、得られた画像の耐光性、耐湿熱性についても、実用上問題のないレベルであることが確認された。
一般式１と類似の構造を有し、近赤外領域に吸収を有する色素化合物を含む比較例１のインク組成物により得られた画像は、不可視性、耐光性、及び耐湿熱性は良好であるが、対カチオンがリチウムイオンではない色素化合物を含むため、インク組成物としての色素の分散が困難であることがわかる。【０２２６】
＜樹脂混練物の作製＞
（実施例１１６）
化合物１を０．０２ｇ、及びポリエチレンテレフタラート樹脂（Ｔｇ：６０℃）を１０ｇ、二軸混練機にセットし、１２０℃、２００回転で５分間混練操作を行い、樹脂混練物（本開示の分散物）を作製した。
得られた樹脂混練物の吸収スペクトルは、極大吸収波長が８００ｎｍ以上であり、且つ、４５０ｎｍの光学濃度／極大吸収波長の光学濃度の値が１／１０（０．１）以下であり、優れた近赤外吸収性と不可視性を示した。【０２２７】
２０１８年２月１９日に出願された日本国特許出願２０１８−０２７４３８の開示は参照により本開示に取り込まれる。
本開示に記載された全ての文献、特許出願、及び技術規格は、個々の文献、特許出願、及び技術規格が参照により取り込まれることが具体的かつ個々に記された場合と同程度に、本開示中に参照により取り込まれる。
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
下記一般式１で表される色素と、媒体と、を含む分散物。
【化１】
2019160156.tif 000050
一般式１中、Ｌ１は５個又は７個のメチン基からなるメチン鎖を表し、前記メチン鎖の中央のメチン基に下記式Ａで表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。
【化２】
2019160156.tif 000051
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、ハロゲン原子、アルキル基、アリール基、一価のヘテロ環基、シアノ基、ヒドロキシ基、ホルミル基、カルボキシ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【請求項２】
前記媒体が液体である請求項１に記載の分散物。
【請求項３】
前記媒体が水を含む液体である請求項１又は請求項２に記載の分散物。
【請求項４】
前記媒体が、水及び１０１．３２５ｋＰａ下における沸点が１００℃以上の有機溶剤を含む請求項１〜請求項３のいずれか１項に記載の分散物。
【請求項５】
インク組成物である請求項１〜請求項４のいずれか１項に記載の分散物。
【請求項６】
インクジェット記録用インク組成物である請求項１〜請求項５のいずれか１項に記載の分散物。
【請求項７】
基材に、請求項５又は請求項６に記載の分散物を付与する工程を含むインクジェット記録方法。
【請求項８】
基材と、基材上に配置された請求項５又は請求項６に記載の分散物の乾燥物である近赤外線吸収画像と、を有する記録物。
【請求項９】
基材と、
前記基材上に配置された近赤外線吸収画像と、を有し、
前記近赤外線吸収画像が、下記一般式１で表される色素を含み、
前記近赤外線吸収画像の極大吸収波長が７００ｎｍ〜１，２００ｎｍの範囲にある記録物。
【化３】
2019160156.tif 000052
一般式１中、Ｌ１は５個又は７個のメチン基からなるメチン鎖を表し、前記メチン鎖の中央のメチン基に下記式Ａにより表される置換基を有し、Ｒ１、Ｒ２、Ｒ３及びＲ４はそれぞれ独立に、水素原子、アルキル基、アリール基又は一価のヘテロ環基を表し、Ｘはそれぞれ独立に、酸素原子、硫黄原子又はセレン原子を表す。
【化４】
2019160156.tif 000053
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、ハロゲン原子、アルキル基、アリール基、一価のヘテロ環基、シアノ基、ヒドロキシ基、ホルミル基、カルボキシ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【請求項１０】
下記一般式１で表される化合物。
【化５】
2019160156.tif 000054
一般式１中、Ｌ１は５個又は７個のメチン基からなるメチン鎖を表し、前記メチン鎖の中央のメチン基に下記式Ａで表される置換基を有し、Ｒ１、Ｒ２、Ｒ３及びＲ４はそれぞれ独立に、水素原子、アルキル基、アリール基又は一価のヘテロ環基を表し、Ｘは、それぞれ独立に、酸素原子、硫黄原子又はセレン原子を表す。
【化６】
2019160156.tif 000055
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、ハロゲン原子、アルキル基、アリール基、一価のヘテロ環基、シアノ基、ヒドロキシ基、ホルミル基、カルボキシ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【請求項１１】
前記一般式１において、Ｒ１、Ｒ２、Ｒ３及びＲ４よりなる群から選ばれた少なくとも１つが水素原子である、請求項１０に記載の化合物。
【請求項１２】
前記一般式１により表される化合物が、下記一般式２で表される化合物である請求項１０または請求項１１に記載の化合物。
【化７】
2019160156.tif 000056
一般式２中、Ｌ１は５個又は７個のメチン基からなるメチン鎖を表し、前記メチン鎖の中央のメチン基に下記式Ａにより表される置換基を有す。
Ｒ５、及び、Ｒ７はそれぞれ独立に、水素原子、アルキル基、アリール基又は一価のヘテロ環基を表し、Ｒ６、及び、Ｒ８はそれぞれ独立に、アルキル基、ハロゲン原子、アルケニル基、アリール基、一価のヘテロ環基、ニトロ基、シアノ基、−ＯＲＬ３、−Ｃ（＝Ｏ）ＲＬ３、−Ｃ（＝Ｏ）ＯＲＬ３、−ＯＣ（＝Ｏ）ＲＬ３、−Ｎ（ＲＬ３）２、−ＮＨＣ（＝Ｏ）ＲＬ３、−Ｃ（＝Ｏ）Ｎ（ＲＬ３）２、−ＮＨＣ（＝Ｏ）ＯＲＬ３、−ＯＣ（＝Ｏ）Ｎ（ＲＬ３）２、−ＮＨＣ（＝Ｏ）Ｎ（ＲＬ３）２、−ＳＲＬ３、−Ｓ（＝Ｏ）２ＲＬ３、−Ｓ（＝Ｏ）２ＯＲＬ３、−ＮＨＳ（＝Ｏ）２ＲＬ３、又は、−Ｓ（＝Ｏ）２Ｎ（ＲＬ３）２を表し、ＲＬ３はそれぞれ独立に、水素原子、アルキル基、アルケニル基、アリール基又は一価のヘテロ環基を表し、ｎはそれぞれ独立に、１〜５の整数を表し、Ｘはそれぞれ独立に、酸素原子、硫黄原子又はセレン原子を表す。
【化８】
2019160156.tif 000057
式Ａ中、ＳＡは、単結合、アルキレン基、アルケニレン基、アルキニレン基、−Ｏ−、−Ｓ−、−ＮＲＬ１−、−Ｃ（＝Ｏ）−、−Ｃ（＝Ｏ）Ｏ−、−Ｃ（＝Ｏ）ＮＲＬ１−、−Ｓ（＝Ｏ）２−、−ＯＲＬ２−、又は、これらの少なくとも２つを組み合わせてなる基を表し、ＲＬ１は、水素原子、ハロゲン原子、アルキル基、アリール基又は一価のヘテロ環基を表し、ＲＬ２は、アルキレン基、アリーレン基又は二価のヘテロ環基を表し、ＴＡは、ハロゲン原子、アルキル基、アリール基、一価のヘテロ環基、シアノ基、ヒドロキシ基、ホルミル基、カルボキシ基、チオール基、スルホ基、ホスホリル基、ボリル基、ビニル基、エチニル基、トリアルキルシリル基又はトリアルコキシシリル基を表し、＊は前記メチン鎖の中央のメチン基との結合部位を表す。
【請求項１３】
前記一般式２において、Ｒ５、Ｒ６、Ｒ７及びＲ８よりなる群から選ばれた少なくとも１つが水素結合性基を含む、請求項１２に記載の化合物。
【国際調査報告】
2019160156.tif 000058
2019160156.tif 000059
2019160156.tif 000060